(57)【要約】  熱成形ポリマー物品の特性は、添加剤を、熱可塑性／熱可塑性弾性ホストマトリックスに組み込むことによって修飾される。添加剤は、多分散超分岐ポリマー（ＨＢＰ）または分岐単分散樹枝状ポリマー（ＤＰ）を含む。ＨＢＰまたはＤＰは、複数のオリゴマー鎖に連結される。添加剤は、熱成形プロセスの間に、物品の表面に移行する。【選択図】図３
2019506912.tif 000002
【特許請求の範囲】
【請求項１】
強化された特性を有する熱成形物品を生産するための方法であって、
ホストポリマーに添加剤を導入してポリマー／添加剤組成物を形成するステップ、および
添加剤が熱成形物品の表面に移行するように、ポリマー／添加剤組成物を物品に熱成形するステップ
を含み、添加剤は、
少なくとも２つの反応性基を有する多分散超分岐ポリマー（ＨＢＰ）、ここで多分散超分岐ポリマーは複数のオリゴマー鎖に連結されている、または
少なくとも２つの反応性基を有する分岐単分散樹枝状ポリマー（ＤＰ）、ここで分岐単分散樹枝状ポリマー（ＤＰ）は複数のオリゴマー鎖に連結されている）
を含む、方法。
【請求項２】
熱成形が、押出成形によって行われる、請求項１に記載の方法。
【請求項３】
押出成形が、単軸または二軸スクリューを含む、請求項２に記載の方法。
【請求項４】
溶融混合物を、ダイに通して押し出すステップを含む、請求項１から３のいずれかに記載の方法。
【請求項５】
熱成形物品を熱処理するステップを含む、請求項１から４のいずれかに記載の方法。
【請求項６】
熱処理が、室温とホストポリマーのガラス転移温度（Ｔｇ）との間の温度で実施される、請求項５に記載の方法。
【請求項７】
熱成形の前に添加剤をホストポリマーと混練するステップを含む、請求項１から６のいずれかに記載の方法。
【請求項８】
混練が
混合；
押出配合を含む溶融混練；および
前記ホストポリマーと前記添加剤との相互溶剤中での混合を含む溶液混練とその後の分散物混練
からなる群から選択される、請求項７に記載の方法
【請求項９】
添加剤が、３０個を超える炭素原子を含む、請求項１から８のいずれかに記載の方法。
【請求項１０】
多分散超分岐ポリマーまたは単分散樹枝状ポリマーが、２つ以上の反応性基を有する短いコアと、複数の短いオリゴマーＯＡ（ここでＡはモノマーを表す）に連結された６つ以上の反応性周辺基とを有する、請求項１から９のいずれかに記載の方法。
【請求項１１】
多分散超分岐ポリマーまたは単分散樹枝状ポリマーが、２つ以上の反応性基を有する短いコアと、いくつかの短いオリゴマーＯＡ、ＯＣ（ここでＡおよびＣはそれぞれモノマーを表し、１：１００〜１００：１のＯＡ：ＯＣ比で存在する）に連結された６つ以上の反応性周辺基とを有する、請求項１から９のいずれかに記載の方法。
【請求項１２】
添加剤が、コア線形鎖を含む、請求項１から９のいずれかに記載の方法。
【請求項１３】
コア線形鎖が、少なくとも１つの反応性基を含む、請求項１２に記載の方法。
【請求項１４】
添加剤が、複数の短いオリゴマーＡ鎖（ＯＡ）に連結される多分散超分岐ポリマーまたは単分散樹枝状ポリマーのいずれかに単置換される１つの反応性基を有する、Ａによって表されるコア線形鎖を含む、請求項１から９のいずれかに記載の方法。
【請求項１５】
添加剤が、Ａによって表され、複数の短いオリゴマーＡ鎖（ＯＡ）に連結される多分散超分岐ポリマーまたは単分散樹枝状ポリマーを含む２つの分岐ポリマー成分に二置換される２つの反応性基を有するコア線形鎖を含む、請求項１から９のいずれかに記載の方法。
【請求項１６】
添加剤が、Ａによって表され、複数の短いオリゴマーＡ鎖（ＯＡ）に連結される、２つ以上の反応性基を有する多分散型超分岐ポリマーまたは単分散型樹枝状ポリマーのいずれかを含む４つの分岐ポリマー成分に四置換される４つの反応性基を有するコア線形鎖を含む、請求項１から９のいずれかに記載の方法。
【請求項１７】
添加剤が、Ａによって表され、複数の短いオリゴマーＡ鎖（ＯＡ）に連結される、２つ以上の反応性基を有する多分散超分岐ポリマーまたは単分散樹枝状ポリマーのいずれかを含む複数の分岐ポリマー成分に置換される６つを超える反応性基を有するコア線形鎖を含む、請求項１から９のいずれかに記載の方法。
【請求項１８】
添加剤が、複数の短いオリゴマーＯＡおよびＯＣ（ここでＡおよびＣはそれぞれモノマーを表し、１：１００〜１００：１のＯＡ：ＯＣ比で存在する）に連結される、２つ以上の反応性基を有する多分散超分岐ポリマーまたは単分散樹枝状ポリマーのいずれかを含む分岐ポリマー成分に単置換される１つの反応性基を有する、Ａによって表されるコア線形鎖を含む、請求項１から９のいずれかに記載の方法。
【請求項１９】
添加剤が、複数の短いオリゴマーＯＡおよびＯＣ（ここでＡおよびＣはそれぞれモノマーを表し、１：１００〜１００：１のＯＡ：ＯＣ比で存在する）に連結される、２つ以上の反応性基を有する多分散超分岐ポリマーまたは単分散樹枝状ポリマーのいずれかを含む２つの分岐ポリマー成分に二置換される２つの反応性基を有する、Ａによって表されるコア線形鎖を含む、請求項１から９のいずれかに記載の方法。
【請求項２０】
添加剤が、複数の短いオリゴマーＯＡおよびＯＣ（ここでＡおよびＣはそれぞれモノマーを表し、１：１００〜１００：１のＯＡ：ＯＣ比で存在する）に連結される、２つ以上の反応性基を有する多分散超分岐ポリマーまたは単分散樹枝状ポリマーのいずれかを含む４つの分岐ポリマー成分に四置換される４つの反応性基を有する、Ａによって表されるコア線形鎖を含む、請求項１から９のいずれかに記載の方法。
【請求項２１】
添加剤が、複数の短いオリゴマーＯＡおよびＯＣ（ここでＡおよびＣはそれぞれモノマーを表し、１：１００〜１００：１のＯＡ：ＯＣ比で存在する）に連結される、２つ以上の反応性基を有する多分散型超分岐ポリマーまたは単分散型樹枝状ポリマーのいずれかを含む複数の分岐ポリマー成分に置換される複数の反応性基を有する、Ａによって表されるコア線形鎖を含む、請求項１から９のいずれかに記載の方法。
【請求項２２】
コア線形鎖が、少なくとも１つの反応性基を含む、請求項１２から２１のいずれかに記載の方法。
【請求項２３】
オリゴマー鎖が、フッ化、シリコン化、アルキルおよび／または脂肪族単位を含む、請求項１から２２のいずれかに記載の方法。
【請求項２４】
コア線形鎖または／およびオリゴマー鎖は、本来熱可塑性であるフッ化鎖（例えば、ヘキサフルオロプロピレン、テトラフルオロエチレン（ＴＦＥ）を含むフッ化ビニリデン（ＶＤＦ）、およびパーフルオロオクタン酸などのパーフルオロアルキルビニルエステルを含むそれらのコポリマー）である、請求項１から２２に記載の方法。
【請求項２５】
コア線形鎖または／およびオリゴマー鎖が、ポリ（ジメチルシロキサン）などの有機ケイ素ポリマー化合物を含むシリコン化鎖である、請求項１から２２に記載の方法。
【請求項２６】
コア線形鎖または／およびオリゴマー鎖が、トリグリセリドまたは不飽和脂肪酸などのアルキル、アルケンおよび／またはアルキン鎖を含む、請求項１から２２に記載の方法。
【請求項２７】
コア線形鎖または／およびオリゴマー鎖が、アセチル、アセチレン、アジピン酸、アクリルアミド（アクリル系アミド）、ポリビニルピロリドン、ポリ（エチレングリコール）、ポリ（プロピレングリコール）、ポリ（エチレングリコール）モノアルキルエーテル、およびポリ（プロピレングリコール）モノアルキルエーテルから選択される少なくとも１つを含む、請求項１から２２に記載の方法。
【請求項２８】
ホストポリマーが、ポリオレフィン、ポリスチレン、ポリエステル、ポリアミド、ポリエーテル、ポリスルホン、ポリカーボネート、ポリウレア、ポリウレタン、ポリシロキサン、熱可塑性ポリマーと他の熱可塑性体との混練物を含む熱可塑性ポリマーまたはそのコポリマーもしくは混練物、および熱可塑性ポリマーと他の熱可塑性体との混練物を含む熱可塑性エラストマーまたはそのコポリマーもしくは混練物を含む群の１つまたは複数から選択されるポリマーである、請求項１から２７のいずれかに記載の方法。
【請求項２９】
添加剤が、熱成形物品の表面特性に、ホストポリマー単独から形成される熱成形物品の表面特性と比較して変化をもたらす、請求項１から２８のいずれかに記載の方法。
【請求項３０】
添加剤がマトリックスポリマー内の輸送システムとして作用し、添加剤の特定の末端基を熱成形物品の表面へ輸送または移行する、請求項１から２９のいずれかに記載の方法。
【請求項３１】
添加剤が、物品の表面に特定の特性を付与するオリゴマー基を含む、請求項１から３０のいずれかに記載の方法。
【請求項３２】
熱成形物品の表面エネルギーおよび／または表面張力が、ホストポリマー単独から形成される熱成形物品の表面エネルギーおよび／または表面張力と比較して変化した、請求項３１に記載の方法。
【請求項３３】
添加剤が、抗菌剤を含む、請求項１から３２のいずれかに記載の方法。
【請求項３４】
添加剤が、抗血栓形成（ａｎｔｉ−ｔｒｏｍｂｏｇｅｎｉｃ）剤を含む、請求項１から３３のいずれかに記載の方法。
【請求項３５】
添加剤が抗炎症剤を含む、請求項１から３４のいずれかに記載の方法。
【請求項３６】
添加剤が、放射線不透過性充填剤、色素、および／または染料を含む、請求項１から３５のいずれかに記載の方法。
【請求項３７】
添加剤が、油状物、ワックス状固形物、粉末、ペレットまたは顆粒の形態である、請求項１から３６のいずれかに記載の方法。
【請求項３８】
請求項１から３７のいずれかに記載の方法によって熱成形される、医療デバイスなどの物品。
【請求項３９】
請求項１から３７のいずれかに記載の方法によって熱成形される、管状物品。
【請求項４０】
請求項１から３７のいずれかに記載の方法によって熱成形される、カテーテル。
【請求項４１】
少なくとも２つの反応性基を有する多分散超分岐ポリマー（ＨＢＰ）、ここで多分散超分岐ポリマーは複数のオリゴマー鎖に連結されている、または
少なくとも２つの反応性基を有する分岐単分散樹枝状ポリマー（ＤＰ）、ここで分岐単分散樹枝状ポリマーは複数のオリゴマー鎖に連結されている
を含む、熱成形性ポリマーマトリックスのための添加剤。
【請求項４２】
ＨＢＰまたはＤＰが、３０個を超える炭素原子を有する、請求項４１に記載の添加剤。
【請求項４３】
多分散超分岐ポリマーまたは単分散樹枝状ポリマーが、２つ以上の反応性基を有する短いコアと、複数の短いオリゴマーＯＡ（ここでＡはモノマーを表す）に連結された６つ以上の反応性周辺基とを有する、請求項４１または４２に記載の添加剤。
【請求項４４】
多分散超分岐ポリマーまたは単分散樹枝状ポリマーが、２つ以上の反応性基を有する短いコアと、いくつかの短いオリゴマーＯＡ、ＯＣ（ここでＡおよびＣはそれぞれモノマーを表し、１：１００〜１００：１のＯＡ：ＯＣ比で存在する）に連結された６つ以上の反応性周辺基とを有する、請求項４１または４２に記載の添加剤。
【請求項４５】
多くの短いオリゴマーＡ鎖（ＯＡ）に連結される多分散超分岐ポリマーまたは単分散樹枝状ポリマーのいずれかに単置換される１つの反応性基を有する、Ａによって表されるコア線形鎖を含む、請求項４１または４２に記載の添加剤。
【請求項４６】
Ａによって表され、多くの短いオリゴマーＡ鎖（ＯＡ）に連結される多分散超分岐ポリマーまたは単分散樹枝状ポリマーを含む２つの分岐ポリマー成分に二置換される２つの反応性基を有するコア線形鎖を含む、請求項４１または４２に記載の添加剤。
【請求項４７】
Ａによって表され、多くの短いオリゴマーＡ鎖（ＯＡ）に連結される、２つ以上の反応性基を有する多分散型超分岐ポリマーまたは単分散型樹枝状ポリマーのいずれかを含む４つの分岐ポリマー成分に四置換される４つの反応性基を有するコア線形鎖を含む、請求項４１または４２に記載の添加剤。
【請求項４８】
Ａによって表され、多くの短いオリゴマーＡ鎖（ＯＡ）に連結される、２つ以上の反応性基を有する多分散超分岐ポリマーまたは単分散樹枝状ポリマーのいずれかを含む複数の分岐ポリマー成分に置換される６つを超える反応性基を有するコア線形鎖を含む、請求項４１または４２に記載の添加剤。
【請求項４９】
複数の短いオリゴマーＯＡおよびＯＣ（ここでＡおよびＣはそれぞれモノマーを表し、１：１００〜１００：１のＯＡ：ＯＣ比で存在する）に連結される、２つ以上の反応性基を有する多分散超分岐ポリマーまたは単分散樹枝状ポリマーのいずれかを含む分岐ポリマー成分に単置換される１つの反応性基を有する、Ａによって表されるコア線形鎖を含む、請求項４１または４２に記載の添加剤。
【請求項５０】
複数の短いオリゴマーＯＡおよびＯＣ（ここでＡおよびＣはそれぞれモノマーを表し、１：１００〜１００：１のＯＡ：ＯＣ比で存在する）に連結される、２つ以上の反応性基を有する多分散超分岐ポリマーまたは単分散樹枝状ポリマーのいずれかを含む２つの分岐ポリマー成分に二置換される２つの反応性基を有する、Ａによって表されるコア線形鎖を含む、請求項４１または４２に記載の添加剤。
【請求項５１】
複数の短いオリゴマーＯＡおよびＯＣ（ここでＡおよびＣはそれぞれモノマーを表し、１：１００〜１００：１のＯＡ：ＯＣ比で存在する）に連結される、２つ以上の反応性基を有する多分散超分岐ポリマーまたは単分散樹枝状ポリマーのいずれかを含む４つの分岐ポリマー成分に四置換される４つの反応性基を有する、Ａによって表されるコア線形鎖を含む、請求項４１または４２に記載の添加剤。
【請求項５２】
様々な多くの短いオリゴマーＯＡおよびＯＣ（ここでＡおよびＣはそれぞれモノマーを表し、１：１００〜１００：１のＯＡ：ＯＣ比で存在する）に連結される、２つ以上の反応性基を有する多分散型超分岐ポリマーまたは単分散型樹枝状ポリマーのいずれかを含む複数の分岐ポリマー成分に置換される複数の反応性基を有する、Ａによって表されるコア線形鎖を含む、請求項４１または４２に記載の添加剤。
【請求項５３】
コア線形鎖が、少なくとも１つの反応性基を含む、請求項４５から５２のいずれかに記載の添加剤。
【請求項５４】
オリゴマー鎖が、フッ化、シリコン化、アルキルおよび／または脂肪族単位を含む、請求項４１から５３のいずれかに記載の添加剤。
【請求項５５】
コア線形鎖または／およびオリゴマー鎖は、本来熱可塑性であるフッ化鎖（例えば、ヘキサフルオロプロピレン、テトラフルオロエチレン（ＴＦＥ）を含むフッ化ビニリデン（ＶＤＦ）、およびパーフルオロオクタン酸などのパーフルオロアルキルビニルエステルを含むそれらのコポリマー）である、請求項４１から５３のいずれかに記載の添加剤。
【請求項５６】
コア線形鎖または／およびオリゴマー鎖が、ポリ（ジメチルシロキサン）などの有機ケイ素ポリマー化合物を含むシリコン化鎖である、請求項４１から５３のいずれかに記載の添加剤。
【請求項５７】
コア線形鎖または／およびオリゴマー鎖が、トリグリセリドまたは不飽和脂肪酸などのアルキル、アルケンおよび／またはアルキン鎖を含む、請求項４１から５３のいずれかに記載の添加剤。
【請求項５８】
コア線形鎖または／およびオリゴマー鎖が、アセチル、アセチレン、アジピン酸、アクリルアミド（アクリル系アミド）、ポリビニルピロリドン、ポリ（エチレングリコール）、ポリ（プロピレングリコール）、ポリ（エチレングリコール）モノアルキルエーテル、およびポリ（プロピレングリコール）モノアルキルエーテルから選択される、請求項４１から５３のいずれかに記載の添加剤。
【請求項５９】
抗菌剤を含む、請求項４１から５８のいずれかに記載の添加剤。
【請求項６０】
抗血栓形成剤を含む、請求項４１から５９のいずれかに記載の添加剤。
【請求項６１】
抗炎症剤を含む、請求項４１から６０のいずれかに記載の添加剤。
【請求項６２】
放射線不透過性充填剤、色素および／または染料を含む、請求項４１から６１のいずれかに記載の添加剤。
【請求項６３】
油状物、ワックス状固形物、粉末、ペレット、または顆粒の形態である、請求項４１から６２のいずれかに記載の添加剤。
【請求項６４】
ホストポリマーの少なくとも１つの表面特性を修飾するように適合される、請求項４１から６３のいずれかに記載の添加剤。
【請求項６５】
表面特性が、表面張力および／または表面エネルギーである、請求項６４に記載の添加剤。
【請求項６６】
請求項４１から６５のいずれかに記載の添加剤と、ホストポリマーとを含む、組成物。
【請求項６７】
ホストポリマーが、ポリオレフィン、ポリスチレン、ポリエステル、ポリアミド、ポリエーテル、ポリスルホン、ポリカーボネート、ポリウレア、ポリウレタン、ポリシロキサン、熱可塑性ポリマーと他の熱可塑性体との混練物を含む熱可塑性ポリマーまたはそのコポリマーもしくは混練物、および熱可塑性ポリマーと他の熱可塑性体との混練物を含む熱可塑性エラストマーまたはそのコポリマーもしくは混練物を含む群の１つまたは複数から選択されるポリマーである、請求項６６に記載の組成物。
【請求項６８】
添加剤が、熱成形プロセスの間に、得られた熱成形物品の表面に移行し、得られた物品の表面特性に、ホストポリマー単独から形成される熱成形物品の表面特性と比較して変化をもたらすように適合される、請求項６６または６７に記載の組成物。
【請求項６９】
添加剤がマトリックスポリマー内の輸送システムとして作用し、添加剤の特定の末端基を熱成形物品の表面へ輸送または移行する、請求項６６から６８のいずれかに記載の組成物。
【請求項７０】
粉末、ペレット、または顆粒の形態である、請求項６６から６９のいずれかに記載の組成物。
【請求項７１】
請求項６６から７０のいずれかに記載の組成物を熱成形するステップを含むプロセス。
【請求項７２】
熱成形が、押出成形によって行われる、請求項７１に記載のプロセス。
【請求項７３】
押出成形が、単軸または二軸スクリューを含む、請求項７２に記載のプロセス。
【請求項７４】
溶融混合物を、ダイに通して押し出すステップを含む、請求項７１から７３のいずれかに記載のプロセス。
【請求項７５】
熱成形物品を熱処理するステップを含む、請求項７１から７４のいずれかに記載のプロセス。
【請求項７６】
熱処理が、室温とホストポリマーのガラス転移温度（Ｔｇ）との間の温度で実施される、請求項７５に記載のプロセス。
【請求項７７】
熱成形の前に組成物を混練するステップを含む、請求項７１から７６のいずれかに記載のプロセス。
【請求項７８】
混練が、混合、溶融混錬、溶液混練、前記ホストポリマーと前記添加剤との相互溶剤中での混合、および分散物混練からなる群から選択される、請求項７７に記載のプロセス。
【請求項７９】
熱成形プロセスの間の組成物に対する作用時の剪断力を増加させるために、混合物を、ダイに通して押し出すステップを含む、請求項７１から７８のいずれかに記載のプロセス。
【請求項８０】
請求項４１から６５のいずれかに記載の添加剤もしくは請求項６４から６８のいずれかに記載の組成物から、または請求項７１から７９のいずれかに記載のプロセスによって製造された熱成形物品。
【請求項８１】
ホストポリマー、ならびに
少なくとも２つの反応性基を有する多分散超分岐ポリマー（ＨＢＰ）、ここで多分散超分岐ポリマーは複数のオリゴマー鎖に連結されている、または
少なくとも２つの反応性基を有する分岐単分散樹枝状ポリマー（ＤＰ）、ここで分岐単分散樹枝状ポリマーは複数のオリゴマー鎖に連結されている
を含む添加剤
を含む熱成形物品であって、
物品の本体に対して物品の表面に添加剤が濃縮された、熱成形物品。
【請求項８２】
添加剤が、請求項４２から６１のいずれかに記載の添加剤である、請求項８１に記載の熱成形物品。
【請求項８３】
ホストポリマーの表面特性が、添加剤なしのホストポリマーと比較して修飾された、請求項８１または８２に記載の熱成形物品。
【請求項８４】
表面特性が、表面張力および／または表面エネルギーである、請求項８１から８３のいずれかに記載の熱成形物品。
【請求項８５】
表面特性が、抗菌性、抗血栓形成性、抗炎症性または放射線不透過性の１つまたは複数である、請求項８１から８４のいずれかに記載の熱成形物品。
【請求項８６】
物品が医療デバイスである、請求項８１から８５のいずれかに記載の熱成形物品。
【請求項８７】
物品が、カテーテルなどの管状物品である、請求項８１から８５のいずれかに記載の熱成形物品。
【請求項８８】
ホストポリマーが、請求項２８に記載のホストポリマーである、請求項８１から８７のいずれかに記載の熱成形物品。
【発明の詳細な説明】
【技術分野】
【０００１】
本発明は、強化された特性を有する、特に医療用途に使用するための、熱成形物品に関する。
【背景技術】
【０００２】
医療およびヘルスケア用途に使用される管類は、しばしば、管類の特性を調節するための成分を含む。一部の場合では、管類は、繊維またはワイヤなどの補強材、例えば、トルク性能を増強させるための編組高張力鋼線、摩擦力を低減させるためのライナー、ならびに、色または蛍光透視下の放射線不透過性を付与するための充填材を含む。
【０００３】
しかしながら、余分な成分の組み込みは、患者の安全性に関わる追加的リスクを生じる。例えば、様々なデバイスの臨床フォローアップ時にしばしば報告される問題は、ポリマーライナーの使用に関連した層剥離である。ライナー材料または別のデバイス部品が患者の解剖学的構造の内部で剥離することは、米国食品医薬品局によって報告された通り、患者に重大な障害、さらには死をもたらす可能性がある。この問題に対する重大な要因は、余分な成分と基材の熱成形成分との間の接着性である。
【０００４】
多くのデバイスの外側表面には、表面の様々な特性を改善するために、親水性コーティングが典型的に施される。一般的に、これらのコーティングは、プライマー層を介して熱成形成分の表面に共有結合する。例えば、ＵＳ６，２７８，０１８は、芳香族基と、第１の光反応性種と、潤滑性、血液適合性、濡れ性／親水性の観点で表面特性を修飾するために採用される少なくとも１つの荷電基とを含む非ポリマーコア分子を含む試薬を記載する。しかしながら、これらの種類のコーティングについて報告された不具合には、患者にとって安全上の重大な潜在的リスクがある、保存時の粒子状物質の生成および使用時の層剥離が含まれる。
【０００５】
また熱成形成分への余分な成分の添加は、外形を増加させるかまたは最終的な医療デバイスの内部の内腔サイズを低減させる。外形が小さいことおよび内径が大きいことは、外形の低減によってより小さい血管の通過が可能となるカテーテルなどのデバイスの成功にとって重要な特徴である。
【発明の概要】
【課題を解決するための手段】
【０００６】
本発明によれば、強化された特性を有する熱成形物品を生産するための方法であって、
ホストポリマー（またはホストポリマーマトリックス）に添加剤を導入してポリマー／添加剤組成物を形成するステップと、
ポリマー／添加剤組成物を物品に熱成形するステップと
を含む、方法が提供される。
【０００７】
添加剤は、
複数のオリゴマー鎖に連結された多分散超分岐ポリマー（polydispersed hyperbranched polymer）（ＨＢＰ）、または
複数のオリゴマー鎖に連結された分岐単分散樹枝状ポリマー（monodispersed dendritic polymer）（ＤＰ）
を含みうる。
【０００８】
多分散超分岐ポリマーは、少なくとも２つの反応性基を有しうる。
分岐単分散樹枝状ポリマーは、少なくとも２つの反応性基を有しうる。
添加剤は、３０個を超える炭素原子を含みうる。
【０００９】
一実施形態では、熱成形は、押出成形によって行われる。押出成形は、単軸または二軸スクリューを含んでもよい。
一実施形態では、方法は、溶融混合物を、ダイに通して押し出すステップを含む。
【００１０】
一つの場合では、方法は、熱成形物品を熱処理するステップを含む。熱処理は、室温とホストポリマーのガラス転移温度（Ｔｇ）との間の温度で実行されうる。
一実施形態では、方法は、熱成形の前に添加剤をホストポリマーと混練するステップを含む。
【００１１】
混練は、一部の場合では、
混合、
押出配合を含む溶融混練、および
前記ホストポリマーと前記添加剤との相互溶剤中での混合を含む溶液混練とその後の分散物混練
を含む群から選択されうる。
【００１２】
一つの場合では、多分散超分岐ポリマーまたは単分散樹枝状ポリマーは、２つ以上の反応基を有する短いコアと、複数の短いオリゴマーＯＡ（ここでＡはモノマーを表し、ＯＡは２つ以上のモノマーＡを含むオリゴマーを表す）に連結された６つ以上の反応性周辺基とを有する。
【００１３】
別の場合では、多分散超分岐ポリマーまたは単分散樹枝状ポリマーは、２つ以上の反応性基を有する短いコアと、いくつかの短いオリゴマーＯＡ、ＯＣ（ここでＡおよびＣはそれぞれモノマーを表し（ＡはＣとは異なるモノマーである）、ＯＡ、ＯＣはそれぞれのオリゴマーを表し、１：１００〜１００：１のＯＡ：ＯＣ比で存在する）に連結された６つ以上の反応性周辺基とを有する。
【００１４】
一実施形態では、添加剤は、コア線形鎖（ｌｉｎｅａｒ  ｃｈａｉｎ）を含む。
一つの場合では、添加剤は、多くの短いオリゴマーＡ鎖（ＯＡ）に連結される、多分散超分岐ポリマーまたは単分散樹枝状ポリマーのいずれかに単置換される１つの反応性基を有するモノマーＡを含むコア線形鎖を含む。
【００１５】
一つの場合では、添加剤は、２つの反応性基を有し、多くの短いオリゴマーＡ鎖（ＯＡ）に連結される多分散超分岐ポリマーまたは単分散樹枝状ポリマーを含む２つの分岐ポリマー成分に二置換されるモノマーＡを含むコア線形鎖を含む。
【００１６】
別の場合では、添加剤は、４つの反応性基を有し、多くの短いオリゴマーＡ鎖（ＯＡ）に連結される、２つ以上の反応性基を有する多分散超分岐ポリマーまたは単分散樹枝状ポリマーのいずれかを含む４つの分岐ポリマー成分に四置換されるモノマーＡを含むコア線形鎖を含む。
【００１７】
さらなる場合では、添加剤は、６つを超える反応性基を有し、多くの短いオリゴマーＡ鎖（ＯＡ）に連結される、２つ以上の反応性基を有する多分散超分岐ポリマーまたは単分散樹枝状ポリマーのいずれかを含む複数の分岐ポリマー成分に置換されるモノマーＡを含むコア線形鎖を含む。
【００１８】
一つの場合では、添加剤は、複数の短いオリゴマーＯＡおよびＯＣ（ここでＡおよびＣはそれぞれモノマーを表し（ＡはＣとは異なるモノマーである）、ＯＡ、ＯＣはそれぞれのオリゴマーを表し、１：１００〜１００：１のＯＡ：ＯＣ比で存在する）に連結される、２つ以上の反応性基を有する多分散超分岐ポリマーまたは単分散樹枝状ポリマーのいずれかを含む分岐ポリマー成分に単置換される１つの反応性基を有するモノマーＡを含むコア線形鎖を含む。
【００１９】
一つの場合では、添加剤は、２つの反応性基を有し、複数の短いオリゴマーＯＡおよびＯＣ（ここでＡおよびＣはそれぞれモノマーを表し（ＡはＣとは異なるモノマーである）、ＯＡ、ＯＣはそれぞれのオリゴマーを表し、１：１００〜１００：１のＯＡ：ＯＣ比で存在する）に連結される、２つ以上の反応性基を有する多分散超分岐ポリマーまたは単分散樹枝状ポリマーのいずれかを含む２つの分岐ポリマー成分に二置換されるモノマーＡを含むコア線形鎖を含む。
【００２０】
別の場合では、添加剤は、４つの反応性基を有し、複数の短いオリゴマーＯＡおよびＯＣ（ここでＡおよびＣはそれぞれモノマーを表し（ＡはＣとは異なるモノマーである）、ＯＡ、ＯＣはそれぞれのオリゴマーを表し、１：１００〜１００：１のＯＡ：ＯＣ比で存在する）に連結される、２つ以上の反応性基を有する多分散超分岐ポリマーまたは単分散樹枝状ポリマーのいずれかを含む４つの分岐ポリマー成分に四置換されるモノマーＡを含むコア線形鎖を含む。
【００２１】
さらなる場合では、添加剤は、複数の反応性基を有し、様々な多くの短いオリゴマーＯＡおよびＯＣ（ここでＡおよびＣはそれぞれモノマーを表し（ＡはＣとは異なるモノマーである）、ＯＡ、ＯＣはそれぞれのオリゴマーを表し、１：１００〜１００：１のＯＡ：ＯＣ比で存在する）に連結される、２つ以上の反応性基を有する多分散超分岐ポリマーまたは単分散型樹枝状ポリマーのいずれかを含む複数の分岐ポリマー成分に置換される、モノマーＡを含むコア線形鎖を含む。
【００２２】
いくつかの場合では、添加剤、例えば、添加剤の線形鎖は、少なくとも１つの反応性基を含む。
添加剤のオリゴマーは、例えば、フッ化、シリコン化、アルキルおよび／または脂肪族単位を含みうる。
【００２３】
線形鎖または／およびオリゴマーは、本来熱可塑性であるフッ化鎖（例えば、ヘキサフルオロプロピレン、テトラフルオロエチレン（ＴＦＥ）を含むフッ化ビニリデン（ＶＤＦ）、およびパーフルオロオクタン酸などのパーフルオロアルキルビニルエステルを含むそれらのコポリマー）でありうる。
【００２４】
一つの場合では、線形鎖または／およびオリゴマーは、ポリ（ジメチルシロキサン）などの有機ケイ素ポリマー化合物を含むシリコン化鎖である。
別の場合では、線形鎖または／およびオリゴマーは、トリグリセリドまたは不飽和脂肪酸などのアルキル、アルケンおよび／またはアルキン鎖を含む。
【００２５】
一部の場合では、線形鎖または／およびオリゴマーは、アセチル、アセチレン、アジピン酸、アクリルアミド（アクリル系アミド）、ポリビニルピロリドン、ポリ（エチレングリコール）、ポリ（プロピレングリコール）、ポリ（エチレングリコール）モノアルキルエーテル、およびポリ（プロピレングリコール）モノアルキルエーテルから選択される。
【００２６】
一部の場合では、ホストポリマー（本明細書でマトリックスポリマーと呼ばれる場合もある）は、ポリオレフィン、ポリスチレン、ポリエステル、ポリアミド、ポリエーテル、ポリスルホン、ポリカーボネート、ポリウレア、ポリウレタン、ポリシロキサン、熱可塑性ポリマーと他の熱可塑性体との混練物を含む熱可塑性ポリマーまたはそのコポリマーもしくは混練物、および熱可塑性ポリマーと他の熱可塑性体との混練物を含む熱可塑性エラストマーまたはそのコポリマーもしくは混練物を含む群の１つまたは複数から選択されるポリマーである。
【００２７】
添加剤は、熱成形プロセスの間に、得られた熱成形物品の表面に移行し、得られた物品の表面特性に、ホストポリマー単独から形成される熱成形物品の表面特性と比較して変化をもたらしうる。
【００２８】
エンタルピー機構による自発的移行／偏在が、特にホストポリマーおよび添加剤が非相溶性／非混和性要素を有する場合（例えば、ホストポリマーが、添加剤と非相溶性／非混和性である化学的および／または物理的特性を有する）場合、起こりうる。
【００２９】
熱成形プロセスに続いて、アニーリングステップの間に周囲温度より高い温度にさらに曝露することは、得られた物品の表面への添加剤のさらなる移行をもたらし、得られた物品の表面特性に、熱成形プロセス直後の物品の表面特性と比較して変化をもたらしうる。
【００３０】
添加剤は、マトリックスポリマー内の輸送システムとして作用し、添加剤の特定の末端基を最終成形物品の表面へ輸送または移行しうる。
添加剤は、ホストポリマーの表面に特定の特性、例えば表面エネルギーおよび／または表面張力の変化を付与するオリゴマー基を含みうる。
【００３１】
一つの場合では、添加剤は、抗菌特性を有する作用剤および／またはホストポリマーもしくは熱成形物品への抗菌効果を付与するように構成された作用剤、例えば、酸化亜鉛化合物、銀化合物、ナノシルバー、スルファジアジン銀、硝酸銀、酸化銀、スルホンアミド、アミンおよびその塩、β−ラクタム（ペニシリンおよびセファロスポリン）、例えば、ペニシリンＧ、セファロチン）およびベンズイミダゾール誘導体、半合成ペニシリン（例えば、アンピシリン、アモキシシリン）、クラブラン酸（例えば、クラブラン酸＋アモキシシリンであるｃｌａｖａｍｏｘ）、モノバクタム（例えば、アズトレオナム）、カルボキシペネム（例えば、イミペネム）、アミノグリコシド（例えば、ストレプトマイシン）、ゲンタマイシン、グリコペプチド（例えば、バンコマイシン）、リンコマイシン（例えば、クリンダマイシン）、マクロライド（例えば、エリスロマイシン）、ポリペプチド（例えば、ポリミキシン）、バシトラシン、ポリエン（例えば、アムホテリシン）、ナイスタチン、リファマイシン（例えば、リファンピシン）、テトラサイクリン（例えば、テトラサイクリン）、半合成テトラサイクリン（例えば、ドキシサイクリン）、クロラムフェニコール（例えば、クロラムフェニコール）、ピラジナミド、およびサルファ薬（例えば、スルホンアミド）、防腐剤、例えばクロルヘキシジン、ヨウ素／ヨード、およびトリクロサンが挙げられる。なおさらなる非限定的な例としては、第四級アンモニウム化合物、ホスフェートイミダゾリニウム化合物、ジメチルベンジル塩化アンモニウム化合物、ジメチルエチルベンジル塩化アンモニウム、アルキルジメチル塩化アンモニウム、パラジイソブチルフェノキシエトキシエチルジメチルベンジル塩化アンモニウム、ポリ（ヘキサメチレンビグアニド塩酸塩）、およびテトラミン化合物が挙げられる。さらなる非限定的な例としては、オレガノ油、ティーツリー油（メラルーカ油）、ミント油、ビャクダン油、チョウジ油、ニゲラ・サティバ（黒クミン）油、オニオン油（アリウム・セパ（ａｌｌｉｕｍ  ｃｅｐｅ））−フィトンチッド、レレシュワ油、ラベンダー油、レモン油、ユーカリ油、ペパーミント油、シナモン油などの精油が挙げられる。さらなる非限定的な例としては、ニトロフラン、例えば、ニトロフラントインおよびニトロフラゾンが挙げられる。
【００３２】
一部の場合では、添加剤は、抗血栓形成特性を有する作用剤および／またはホストポリマーもしくは熱成形物品に抗血栓形成特性を付与するように構成された作用剤、例えば、抗凝固剤および／または抗血小板剤、例えば、非限定的な例のヘパリン類（血小板凝集阻害剤）、メタクリロイルオキシエチルホスホリルコリンポリマー、ポリフロレチンホスフェート、ヘパリン、ヘパランスルフェート、ヒルジン、レピルジン、ダビガトラン、ビバリルジン、フォンダパリヌクス、キシメラガトラン、直接トロンビン阻害剤、アルガトロバン、メラガトラン、キシメラガトラン、デシルジン、デフィブロチド、デルマタンスルフェート、フォンダパリヌクス、リバロキサバン、アンチトロンビンＩＩＩ、ベミパリン、ダルテパリン、ダナパロイド、エノキサパリン、ナドロパリン、パルナパリン、レビパリン、スロデキシド、チンザパリン、ビタミンＫ拮抗薬、アセノクマロール、クロリンジオン、ジクマロール（ｄｉｃｕｍａｒｏｌ）（ジクマロール（ｄｉｃｏｕｍａｒｏｌ））、ジフェナジオン、エチルビスクムアセテート、フェンプロクモン、フェニンジオン、チオクロマロール、ワルファリン、血小板凝集阻害剤、アブシキシマブ、アセチルサリチル酸（アスピリン）、アロキシプリン、ベラプロスト、ジタゾール、カルバサラートカルシウム、クロリクロメン、クロピドグレル、ジピリダモール、エプチフィバチド、インドブフェン、イロプロスト、ピコタミド、プラスグレル、プロスタサイクリン、チクロピジン、チロフィバン、トレプロスチニル、トリフルサル、酵素、アルテプラーゼ、アンクロッド、アニストレプラーゼ、ブリナーゼ、ドロトレコギンアルファ、フィブリノリジン、プロテインＣ、レテプラーゼ、サルプラーゼ、ストレプトキナーゼ、テネクテプラーゼ、ウロキナーゼ、キレート剤、シトレート、ＥＤＴＡ、およびオキサレートをさらに含んでもよい。
【００３３】
一部の場合では、添加剤は、抗炎症特性を有する作用剤および／またはホストポリマーもしくは熱成形物品へ抗炎症特性を付与するように構成された作用剤、例えば、非ステロイド性抗炎症薬、サリチレート類（アスピリン（アセチルサリチル酸）、ジフルニサル、エテンザミドなど）、アリールアルカン酸類（ジクロフェナク、インドメタシン、スリンダクなど）、２−アリールプロピオン酸類（プロフェン）（カプロフェン、フルビプロフェン、イブプロフェン、ケトプロフェン、ケトロラク、ロキソプロフェン、ナプロキセン、チアプロフェン酸など）、Ｎ−アリールアントラニル酸（フェナム酸）類（メフェナム酸など）、ピラゾリジン誘導体（フェニルブタゾンなど）、オキシカム類（メロキシカム、ピロキシカムなど）、コキシブ類（セレコキシブ、エトリコキシブ、パレコキシブ、ロフェコキシブ、バルデコキシブなど）、スルホンアニリド類（ニメスリドなど）、ジクロフェナク、フルルビプロフェン、イブプロフェン、インドメタシン、ケトプロフェン、ナプロキセン、ピロキシカム、およびエイコサノイドなどをさらに含んでもよい。さらに非限定的な例としては、ロイコトリエン類、トロンボキサン類、プロスタグランジン類を含むアラキドン酸に由来する一群の物質のいずれかが挙げられる。さらに非限定的な例としては、免疫抑制薬が挙げられる。さらに非限定的な例としては、ラパマイシンの類縁体、例えば、タクロリムス（ＦＫ−５０６）、シロリムスおよびエベロリムス、パクリタキセル、ドセタキセル、およびエルロチニブが挙げられる。
【００３４】
一つの場合では、添加剤、ホストポリマー、またはポリマー／添加剤組成物は、放射線不透過性充填剤、色素、および／または染料をさらに含む。
ポリマー、添加剤、およびポリマー／添加剤組成物はそれぞれ、油状物、ワックス状固形物、粉末、ペレット、顆粒の形態、または任意の他の熱成形性形態でありうる。
【００３５】
本発明の方法は、熱成形の前に添加剤をホストポリマーと混練するステップを含みうる。混練は、例えば、混合、押出配合を含む溶融混錬、溶液混練、および／または前記ホストポリマーと前記添加剤との相互溶剤中での混合とその後の分散物混練からなる群から選択されうる。
【００３６】
本発明で使用される熱成形方法は、表面に添加剤が濃縮された物品をもたらす任意の適切な熱成形方法でありうる。熱成形は、特に、二軸または単軸スクリューのいずれかと、溶融ポリマーを通して連続した外形を形成させるダイとを利用して、押出成形、例えば多層押出成形、異形押出成形などの手段によって行うことができる。外形は、中実（平面状シートもしくは円柱など）または中空（直線縁もしくは曲線縁を有しうる管など）を含む任意の形状でありうる。プレス成形、真空プレス成形も、特別に形成される生成物を生産するために利用することができ、それにより固体形態のポリマーが加圧下で形成される。結晶系ポリマーは、結晶ポリマーの融点をおよそ１０〜４０℃上回る範囲の温度で形成することができる。非晶質材料は、非晶質ポリマーのガラス転移温度をおよそ８０〜１５０℃超える範囲の温度領域で形成されうる。
【００３７】
押出配合プロセスおよび形成プロセスで利用される下流および上流機器には、乾燥システム、重量投与および供給システム、真空較正／冷却水浴、ホールオフシステムおよびインライン計測システムを挙げることができる。
【００３８】
一つの場合では、方法は、熱成形プロセスの間の組成物に対する作用時の剪断力を増加させるために、混合物をダイに通して押し出すステップを含む。
さらに本発明の方法によって熱成形される物品が提供される。物品は、中空であっても中実であってもよく、直線縁または曲線縁を有しうる。一つの場合では、物品は、医療デバイスである。一部の場合では、物品は、カテーテルまたはシースなどの管状である。
【００３９】
また本発明は、
複数のオリゴマー鎖に連結された多分散超分岐ポリマー（ＨＢＰ）、または
複数のオリゴマー鎖に連結された分岐単分散樹枝状ポリマー（ＤＰ）
を含み、ここで、多分散超分岐ポリマーまたは分岐単分散樹枝状ポリマーは、少なくとも２つの反応性基を有する、熱成形性ポリマーマトリックスのための添加剤も提供する。
【００４０】
また本発明は、少なくとも２つの反応性基を有し、複数のオリゴマー鎖に連結された多分散超分岐ポリマー（ＨＢＰ）、または少なくとも２つの反応性基を有し、複数のオリゴマー鎖に連結された分岐単分散樹枝状ポリマー（ＤＰ）を提供する。
【００４１】
分岐ポリマー（多分散超分岐ポリマーもしくは分岐単分散樹枝状ポリマー）、またはそのような分岐ポリマーを含む添加剤では、以下の１つまたは複数が該当しうる：
多分散超分岐ポリマーまたは単分散樹枝状ポリマーは、２つ以上の反応基を有する短いコアと、多くの短いオリゴマーＯＡ（ここでＡはモノマーを表す）に連結された６つ以上の反応性周辺基とを有する、
多分散超分岐ポリマーまたは単分散樹枝状ポリマーは、２つ以上の反応性基を有する短いコアと、いくつかの短いオリゴマーＯＡ、ＯＣ（ここでＡおよびＣはそれぞれモノマーを表し（ＡはＣとは異なるモノマーである）、ＯＡ、ＯＣはそれぞれのオリゴマーを表し、１：１００〜１００：１のＯＡ：ＯＣ比で存在する）に連結された６つ以上の反応性周辺基とを有する、
ポリマーは、コア線形鎖を含む、
ポリマーは、多くの短いオリゴマーＡ鎖（ＯＡ）に連結される多分散超分岐ポリマーまたは単分散樹枝状ポリマーのいずれかに単置換される１つの反応性基を有するモノマーＡを含むコア線形鎖を含む、
ポリマーは、２つの反応性基を有し、多くの短いオリゴマーＡ鎖（ＯＡ）に連結される多分散超分岐ポリマーまたは単分散樹枝状ポリマーを含む２つの分岐ポリマー成分に二置換されるモノマーＡを含むコア線形鎖を含む、
ポリマーは、モノマーＡを含み、多くの短いオリゴマーＡ鎖（ＯＡ）に連結される、２つ以上の反応性基を有する多分散型超分岐ポリマーまたは単分散型樹枝状ポリマーのいずれかを含む４つの分岐ポリマー成分に四置換される４つの反応性基を有するコア線形鎖を含む、
ポリマーは、６つを超える反応性基を有し、多くの短いオリゴマーＡ鎖（ＯＡ）に連結される、２つ以上の反応性基を有する多分散超分岐ポリマーまたは単分散樹枝状ポリマーのいずれかを含む複数の分岐ポリマー成分に置換されるモノマーＡを含むコア線形鎖を含む、
ポリマーは、複数の短いオリゴマーＯＡおよびＯＣ（ここでＡおよびＣはそれぞれモノマーを表し（ＡはＣとは異なるモノマーである）、ＯＡ、ＯＣはそれぞれのオリゴマーを表し、１：１００〜１００：１のＯＡ：ＯＣ比で存在する）に連結される、２つ以上の反応性基を有する多分散超分岐ポリマーまたは単分散樹枝状ポリマーのいずれかを含む分岐ポリマー成分に単置換される、１つの反応性基を有するモノマーＡを含むコア線形鎖を含む、
ポリマーは、２つの反応性基を有し、複数の短いオリゴマーＯＡおよびＯＣ（ここでＡおよびＣはそれぞれモノマーを表し（ＡはＣとは異なるモノマーである）、ＯＡ、ＯＣはそれぞれのオリゴマーを表し、１：１００〜１００：１のＯＡ：ＯＣ比で存在する）に連結される、２つ以上の反応性基を有する多分散超分岐ポリマーまたは単分散樹枝状ポリマーのいずれかを含む２つの分岐ポリマー成分に二置換されるモノマーＡを含むコア線形鎖を含む、
ポリマーは、４つの反応性基を有し、複数の短いオリゴマーＯＡおよびＯＣ（ここでＡおよびＣはそれぞれモノマーを表し（ＡはＣとは異なるモノマーである）、ＯＡ、ＯＣはそれぞれのオリゴマーを表し、１：１００〜１００：１のＯＡ：ＯＣ比で存在する）に連結される、２つ以上の反応性基を有する多分散超分岐ポリマーまたは単分散樹枝状ポリマーのいずれかを含む４つの分岐ポリマー成分に四置換されるモノマーＡを含むコア線形鎖を含む、
ポリマーは、複数の反応性基を有し、様々な多くの短いオリゴマーＯＡおよびＯＣ（ここでＡおよびＣはそれぞれモノマーを表し（ＡはＣとは異なるモノマーである）、ＯＡ、ＯＣはそれぞれのオリゴマーを表し、１：１００〜１００：１のＯＡ：ＯＣ比で存在する）に連結される、２つ以上の反応性基を有する多分散型超分岐ポリマーまたは単分散型樹枝状ポリマーのいずれかを含む複数の分岐ポリマー成分に置換されるモノマーＡを含むコア線形鎖を含む。
【００４２】
一部の場合では、添加剤、例えば、添加剤の線形鎖は、少なくとも１つの反応性基を含む。
添加剤のオリゴマーは、一部の場合では、フッ化、シリコン化、アルキルおよび／または脂肪族単位を含む。
【００４３】
一つの場合では、線形鎖または／およびオリゴマーは、本来熱可塑性であるフッ化鎖（例えば、ヘキサフルオロプロピレン、テトラフルオロエチレン（ＴＦＥ）を含むフッ化ビニリデン（ＶＤＦ）、およびパーフルオロオクタン酸などのパーフルオロアルキルビニルエステルを含むそれらのコポリマー）である。
【００４４】
線形鎖または／およびオリゴマーは、一部の場合では、ポリ（ジメチルシロキサン）などの有機ケイ素ポリマー化合物を含むシリコン化鎖である。
一部の場合では、線形鎖または／およびオリゴマーは、トリグリセリドまたは不飽和脂肪酸などのアルキル、アルケンおよび／またはアルキン鎖を含む。
【００４５】
いくつかの例では、線形鎖または／およびオリゴマーは、アセチル、アセチレン、アジピン酸、アクリルアミド（アクリル系アミド）、ポリビニルピロリドン、ポリ（エチレングリコール）、ポリ（プロピレングリコール）、ポリ（エチレングリコール）モノアルキルエーテル、およびポリ（プロピレングリコール）モノアルキルエーテルから選択される。
【００４６】
また本明細書に記載の添加剤とホストポリマーとを含む組成物も提供される。
一部の例では、ホストポリマー（本明細書においてマトリックスポリマーと呼ばれる場合もある）は、ポリオレフィン、ポリスチレン、ポリエステル、ポリアミド、ポリエーテル、ポリスルホン、ポリカーボネート、ポリウレア、ポリウレタン、ポリシロキサン、熱可塑性ポリマーと他の熱可塑性体との混練物を含む熱可塑性ポリマーまたはそのコポリマーもしくは混練物、および熱可塑性ポリマーと他の熱可塑性体との混練物を含む熱可塑性エラストマーまたはそのコポリマーもしくは混練物を含む群の１つまたは複数から選択されるポリマーである。
【００４７】
添加剤は、熱成形プロセスの間に、得られた熱成形物品の表面に移行し、得られた物品の表面特性に、ホストポリマー単独から形成される熱成形物品の表面特性と比較して変化をもたらしうる。
【００４８】
熱成形プロセスに続いて、周囲より高い温度にさらに曝露することにより、得られた物品の表面への添加剤のさらなる移行が生じ、得られた物品の表面特性に、熱成形プロセス直後の物品の表面特性と比較して変化をもたらしうる。
【００４９】
添加剤は、マトリックスポリマー内の輸送システムとして作用し、添加剤の特定の末端基（例えば、多分散超分岐ポリマーまたは分岐単分散樹枝状ポリマーの末端基）を最終成形物品の表面へ輸送または移行しうる。
【００５０】
多分散超分岐ポリマーまたは分岐単分散樹枝状ポリマーのオリゴマー基は、ホストポリマーの表面（例えばホストポリマーから形成される物品の表面）に、特定の特性、例えば表面エネルギーおよび／または表面張力の変化を付与しうる。
【００５１】
組成物は、抗菌特性を有する作用剤および／またはホストポリマーもしくは熱成形物品への抗菌効果を付与するように構成された作用剤、例えば、酸化亜鉛化合物、銀化合物、ナノシルバー、スルファジアジン銀、硝酸銀、酸化銀、スルホンアミド、アミンおよびその塩、β−ラクタム（ペニシリンおよびセファロスポリン）およびベンズイミダゾール誘導体、半合成ペニシリン（例えば、アンピシリン、アモキシシリン）、クラブラン酸（例えば、クラブラン酸＋アモキシシリンであるｃｌａｖａｍｏｘ）、モノバクタム（例えば、アズトレオナム）、カルボキシペネム（例えば、イミペネム）、アミノグリコシド（例えば、ストレプトマイシン）、ゲンタマイシン、グリコペプチド（例えば、バンコマイシン）、リンコマイシン（例えば、クリンダマイシン）、マクロライド（例えば、エリスロマイシン）、ポリペプチド（例えば、ポリミキシン）、バシトラシン、ポリエン（例えば、アムホテリシン）、ナイスタチン、リファマイシン（例えば、リファンピシン）、テトラサイクリン（例えば、テトラサイクリン）、半合成テトラサイクリン（例えば、ドキシサイクリン）、クロラムフェニコール（例えば、クロラムフェニコール）、ピラジナミド、およびサルファ薬（例えば、スルホンアミド）、防腐剤、例えばクロルヘキシジン、ヨウ素／ヨード、トリクロサンを含んでもよい。なおさらに別の非限定的な例としては、第四級アンモニウム化合物、ホスフェートイミダゾリニウム化合物、ジメチルベンジル塩化アンモニウム化合物、ジメチルエチルベンジル塩化アンモニウム、アルキルジメチル塩化アンモニウム、パラジイソブチルフェノキシエトキシエチルジメチルベンジル塩化アンモニウム、ポリ（ヘキサメチレンビグアニド塩酸塩）、およびテトラミン化合物が挙げられる。さらなる非限定的な例としては、オレガノ油、ティーツリー油（メラルーカ油）、ミント油、ビャクダン油、チョウジ油、ニゲラ・サティバ（黒クミン）油、オニオン油（アリウム・セパ）−フィトンチッド、レレシュワ油、ラベンダー油、レモン油、ユーカリ油、ペパーミント油、シナモン油などの精油が挙げられる。さらなる非限定的な例としては、ニトロフラン、例えば、ニトロフラントインおよびニトロフラゾンが挙げられる。
【００５２】
組成物は、抗血栓形成特性を有する薬剤および／またはホストポリマーもしくは熱成形物品に抗血栓形成特性を付与するように構成された作用剤、例えば、抗凝固剤および／または抗血小板剤、例えば、非限定的な例のヘパリン類（血小板凝集阻害剤）、メタクリロイルオキシエチルホスホリルコリンポリマー、ポリフロレチンホスフェート、ヘパリン、ヘパランスルフェート、ヒルジン、レピルジン、ダビガトラン、ビバリルジン、フォンダパリヌクス、キシメラガトラン、直接トロンビン阻害剤、アルガトロバン、メラガトラン、キシメラガトラン、デシルジン、デフィブロチド、デルマタンスルフェート、フォンダパリヌクス、リバロキサバン、アンチトロンビンＩＩＩ、ベミパリン、ダルテパリン、ダナパロイド、エノキサパリン、ナドロパリン、パルナパリン、レビパリン、スロデキシド、チンザパリン、ビタミンＫ拮抗薬、アセノクマロール、クロリンジオン、ジクマロール（ｄｉｃｕｍａｒｏｌ）（ジクマロール（ｄｉｃｏｕｍａｒｏｌ））、ジフェナジオン、エチルビスクムアセテート、フェンプロクモン、フェニンジオン、チオクロマロール、ワルファリン、血小板凝集阻害剤、アブシキシマブ、アセチルサリチル酸（アスピリン）、アロキシプリン、ベラプロスト、ジタゾール、カルバサラートカルシウム、クロリクロメン、クロピドグレル、ジピリダモール、エプチフィバチド、インドブフェン、イロプロスト、ピコタミド、プラスグレル、プロスタサイクリン、チクロピジン、チロフィバン、トレプロスチニル、トリフルサル、酵素、アルテプラーゼ、アンクロッド、アニストレプラーゼ、ブリナーゼ、ドロトレコギンアルファ、フィブリノリジン、プロテインＣ、レテプラーゼ、サルプラーゼ、ストレプトキナーゼ、テネクテプラーゼ、ウロキナーゼ、キレート剤、シトレート、ＥＤＴＡ、およびオキサレートを含んでもよい。
【００５３】
一部の場合では、添加剤は、抗炎症特性を有する作用剤および／またはホストポリマーまたは熱成形物品へ抗炎症特性を付与するように構成された作用剤、例えば、非ステロイド性抗炎症薬、サリチレート類（アスピリン（アセチルサリチル酸）、ジフルニサル、エテンザミドなど）、アリールアルカン酸類（ジクロフェナク、インドメタシン、スリンダクなど）、２−アリールプロピオン酸類（プロフェン）（カプロフェン、フルビプロフェン、イブプロフェン、ケトプロフェン、ケトロラク、ロキソプロフェン、ナプロキセン、チアプロフェン酸など）、Ｎ−アリールアントラニル酸（フェナム酸）類（メフェナム酸など）、ピラゾリジン誘導体（フェニルブタゾンなど）、オキシカム類（メロキシカム、ピロキシカムなど）、コキシブ類（セレコキシブ、エトリコキシブ、パレコキシブ、ロフェコキシブ、バルデコキシブなど）、スルホンアニリド類（ニメスリドなど）、ジクロフェナク、フルルビプロフェン、イブプロフェン、インドメタシン、ケトプロフェン、ナプロキセン、ピロキシカム、およびエイコサノイドをさらに含んでもよい。さらに非限定的な例としては、ロイコトリエン類、トロンボキサン類、プロスタグランジン類を含むアラキドン酸に由来する一群の物質のいずれかが挙げられる。さらに非限定的な例としては、免疫抑制薬が挙げられる。さらに非限定的な例としては、ラパマイシンの類縁体、例えば、タクロリムス（ＦＫ−５０６）、シロリムスおよびエベロリムス、パクリタキセル、ドセタキセル、およびエルロチニブが挙げられる。
【００５４】
組成物は、少なくとも１つの添加剤と、少なくとも１つのホストポリマーと、任意選択で本明細書に記載の１つまたは複数の活性剤または結合剤とを含みうる。
組成物は、放射線不透過性充填剤、色素、および／または染料を含んでもよい。
【００５５】
組成物は、粉末、ペレット、顆粒の形態または任意の他の熱成形性形態であってもよい。
さらに、記載された組成物を熱成形するステップを含むプロセスが記載される。
【００５６】
プロセスは、熱成形前に組成物を混練するステップを含んでもよい。一部の例では、混練は、混合、溶融混錬、溶液混練、および／または前記ホストポリマーと前記添加剤との相互溶剤中での混合および分散物混練からなる群から選択される。
【００５７】
一部の場合のプロセスは、熱成形プロセスの間の組成物に対する作用時の剪断力を増加させるために、混合物を、ダイに通して押し出すステップを含んでもよい。
また本発明は、多くの鎖端を有する自己偏在性分岐ポリマーハイブリッドを含み、それにより分岐ポリマー成分が、長い線形ポリマー鎖および／または多くの小さいオリゴマー鎖に連結しており、形成された物品の表面で濃度プロファイルを有する、熱成形ポリマー物品を提供する。
【００５８】
本発明では、熱成形物品は、熱可塑性／熱可塑性弾性マトリックスと少量（例えば、０．１〜３０重量％、０．１〜１５重量％、１．５〜７重量％、または１．５〜６重量％）の分岐−ハイブリッドポリマー添加剤とを含んでもよい。最終熱成形物品では、添加剤は、表面において濃縮され、ポリマーマトリックス本体に向けて減少していく濃度勾配で分布されて、本体に対して修飾された表面特性をもたらす。
【００５９】
本発明で使用される超分岐および樹枝状ポリマーは、ポリマー表面へ自発的に偏在し、レオロジー特性などの表面特性を修飾し、熱成形プロセスの間のポリマー溶融物の粘度を低減させる能力を有しうる。
【００６０】
分岐ポリマー（例えば、多分散超分岐ポリマーおよび分岐単分散樹枝状ポリマー）の表面特性は、分岐ポリマーの末端基の官能性に依存し、前記表面特性は、これらのマクロ分子の周辺に位置する末端セグメントの数で規模が変わる。末端基の数は、分岐ポリマーの分子量によっておよび分岐ポリマー要素の分岐の程度によって示される。前記分岐ポリマーの多くの鎖端（すなわち、末端点）に特定の特性を有する標的とされる小さい線形鎖を有する分岐ハイブリッドポリマーを形成し、その結果ポリマーマトリックス中にそのような分岐ハイブリッドポリマーを混練することは、エネルギー障壁を克服し、分岐ポリマー（例えば、より高いエネルギー種）を最終熱成形物品の表面にエンタルピー的に偏在させると考えられる。分岐ポリマーは、通常、その世代／サイズに応じて、よりコンパクトであり、ほとんど／全く絡みが無く、したがって、線形ポリマーよりもはるかに速く移行する。線形ポリマーは、それらの鎖とホストポリマーの鎖との間の相互作用のために、ホストポリマーマトリックス内に捕捉され易く、絡み合い、ホストポリマーマトリックスの本体の中に線形ポリマーが捕捉される。そのように、表面への添加剤の移行に影響を与える、以下を含むいくつかの因子がある：
分岐ポリマー要素
・分岐ポリマー要素のサイズ：分岐要素の分岐度が増加するほど、末端基の数も増加する。しかしながら、末端基の数のこの増加は、分岐ポリマー要素の分子量増加が添加剤の移行に与える影響とバランスをとる必要がある。
【００６１】
・分岐ポリマー要素の極性：添加剤とホストマトリックスとの間の極性の差異は、ホストマトリックスへの表面への添加剤の移行に影響しうる。エネルギーのより低いポリマーは大気／表面の界面に存在すると予測される。
分岐ポリマー要素と末端基との間の極性の差異も、例えば、表面への鎖のさらなるエンタルピー誘因力を生じさせることにより、添加剤の表面への移行に役割を果たすと予測される。
【００６２】
・アーキテクチャ：分岐ポリマー要素の対称性およびサイズは、移行に影響を与えることが知られる。添加剤の形状とそのアーキテクチャは、絡みの可能性を低減させうるまたは分岐ポリマー要素がホストポリマーの線形鎖に確実に絡まないようにしうる。説明したように分岐ポリマー要素のサイズは、熱成形プロセスの間に影響を与える可能性があり、それにより、分岐ポリマー要素に対する剪断作用が、溶融ポリマー内のより応力の高い領域に分岐ポリマー要素が移動するその能力に影響を与える。
【００６３】
・形状：表面積対体積比、ここでより大きい自由体積は、添加剤の溶解性および拡散性を増加させうる。
末端基
・末端基の数：官能性末端基が分岐ポリマー要素を介して表面に送達されるとき、比較的少量の添加剤で表面特性の大きな変更をもたらすことができる。
【００６４】
・末端基の極性：議論したように、再度、分岐ポリマー要素とホストポリマーとの化学的不均一性は、最終生成物の大気／表面界面へのエンタルピー移行を可能にすることができる。
【００６５】
・末端基の自由度：分岐ポリマー要素と比較して末端基が享受する自由体積により、末端基は最終生成物の表面特性に実質的な影響を付与することができる。
ホストマトリックス
・添加剤の分子量の違い：剪断力を受けるとき、例えば熱成形プロセスの間において、より高いＭｗを有する種は、配置エントロピーのより大きな低下を経験し、（すなわち）分子は、より低いＭｗの成分と比較して、より高いレベルの圧縮／変形を経験する。したがって、押出プロセスの間に、より高いＭｗの成分は、より低い応力の領域に滞在する傾向があり、一方で、より低いＭｗの成分は、より高い応力の領域、押出機の表面および壁の方へ引きつけられる傾向があり、表面に濃縮して、より低い表面エネルギーを維持する傾向がある。
【００６６】
・結晶度：結晶度の高いポリマーでは、添加剤の移動性は、結晶度の低いポリマーまたは非晶質ポリマーよりも低いと予測され、その理由は、添加剤の移動はポリマーの結晶部分で遮られ、非晶質領域では動きがより容易に生じるからである。
【００６７】
・極性不均一性：上記で議論した通りである。
本発明の一態様は、物品の中央領域から大気／表面界面へ外に向かって濃度プロファイルが増加する添加剤を介して付与された低減された摩擦面を有する熱成形物品を提供する。摩擦の低減は、（ｂ）添加剤とホストポリマーマトリックスとの間のエンタルピー差および（ｃ）配合および熱成形プロセスの間に付与される剪断を介したエントロピーによる（ａ）添加剤の分岐ハイブリッドの大気／ポリマー界面への優先的移行の結果でありえ、（ｄ）添加剤の分岐ポリマー成分の小さい線形鎖の末端基が、その極性に応じて、熱成形物品の所望の最終用途に特有な特定の表面特性を付与しうることに至りうる。この優先的移行は、特定の末端鎖が、それらが熱成形物品に所望の表面特性を付与しうる大気／ポリマー界面に存在することを確実にしうる。
【００６８】
本発明の他の態様は、熱成形物品の表面エネルギーを修飾することおよび／または例えば感染を予防するための抗菌特性を提供する抗菌剤などの１つもしくは複数の活性剤を含有することを含む。これらの活性剤は、分岐ポリマー添加剤と、共有結合、イオン結合、荷電基を通じた結合、極性基を通じた結合、ファンデルワールス力を介した結合、コロイド安定化、有機−無機ナノ粒子の形成、有機−無機マイクロ粒子の形成、および／またはポリマー構造への分散または負荷によって関連づけられうる。
【００６９】
さらなる態様では、分岐ポリマー添加剤は、活性剤の結合もしくは負荷を強化しうる官能基で、または抗菌特性を付与し、表面への微生物付着を防止および／もしくは熱成形の間のホストポリマー材料の表面への添加剤の移行を促進しうる他の官能基で修飾してもよい。そのような官能基には、限定されないが、ヒドロキシル、アミンおよびそれらの塩、カルボン酸およびエーテル、例えばポリエチレングリコール（ＰＥＧ）が挙げられうる。そのように、分岐ポリマーは、特定の活性剤と関連して調整されうる。非限定的な例として、複数の極性末端基を有する樹枝状ポリマーは、いくつかの方法で銀ナノ粒子を安定化することが知られる。通常、安定な銀粒子は、カチオン性銀種を含有する溶液をポリオールの存在下に還元剤で処理するときに形成されうる。したがって、硝酸銀は、複数のヒドロキシル基を含有する分岐ポリマー添加剤と共に適切な試薬で還元されるときナノ粒子を形成することができ、ホストポリマーと共に押し出されて熱成形材料に抗菌特性を与える材料を提供することができる。
【００７０】
硝酸銀などのカチオン性銀種は、適切な溶剤中でカルボン酸と共に撹拌するとき、塩を形成する。例えば、本開示のいくつかの態様では、複数のカルボン酸末端基を有する分岐ポリマーを、硝酸銀の溶液と撹拌し、複数の付随するカチオン性銀部分を有する分岐ポリマーと共に単離して、ホストポリマーと共に押し出されて抗菌特性を有する熱成形材料を生成しうる添加剤を得ることができる。
【００７１】
別の例では、分岐ポリマー添加剤を、押出前に、ホストポリマーを有するカチオン性アミン末端基で官能化し、熱成形物品の表面での生体材料の成長および／またはバイオフィルムの形成を防止しうる防汚特性を有する熱成形材料を得ることができる。
【００７２】
同様に、分岐ポリマー添加剤は、（例えば、出血を防止するために）抗血栓剤で機能化されてもよく、および／または（例えば、炎症の処置のための）医薬、（例えば蛍光透視下での観察を可能にするために）放射線不透過性充填剤、および／または（例えば、滅菌および必要な貯蔵寿命で保存されうる熱成形物品の美的目的のための）パントン充填剤の１つまたは複数を含んでもよい。
【００７３】
熱可塑性／熱可塑性弾性樹脂に組み込まれた修飾分岐ポリマー添加剤は、そのような添加剤／樹脂組成物から作られた熱成形物品の表面特徴を変化させることが本明細書で示される。
【００７４】
表面特徴を変化させる能力は、熱成形物品の表面から最初の数ナノメートルにおける分岐ポリマー添加剤の比較的高い局所濃度プロファイルにより起こると考えられる。様々な異なるメカニズムが、そのような表面へのそのような添加剤の優先的偏在を可能にすると考えられる。ポリマー混合物の本体から表面／大気界面への成分のエンタルピー駆動偏在は、界面エネルギーを減少させ、系全体の自由エネルギーを最小にするために生じると考えられる。ここで、表面移行のための駆動力は、主に熱力学的であって、最も低い臨界表面張力を有する成分が、大気−ポリマー界面に上昇し、それによって界面自由エネルギーを低下させると考えられる。
【００７５】
さらに、成分の混和性および移動度は、界面に向かう運動の駆動力に影響を与えると考えられる。ポリマー間の不適合性（例えば、分岐ポリマー添加剤とホストポリマーとの間の不適合性）は、この種の偏在を強化すると考えられる。表面エネルギーの差異が、混合物のどの成分が表面に偏在するかを指示する一方、相互作用パラメータχが、そのような成分間での偏在の程度に大きく影響する。デンドリマーの性質上、デンドリマー骨格の構造は、分岐および末端基の構造と異なりうる。分岐ポリマー添加剤の要素または部分のそれぞれを組み合わせた寄与は、表面偏在を支援する一方で、添加剤とホストポリマーマトリックスとの間の混和性／不混和性も促進しうる。
【００７６】
逆に、表面移行の別のモードがエントロピー駆動力により生じうる。表面における樹枝状ポリマーの存在の大きさ（例えば、表面でのまたは表面近辺での分岐ポリマー添加剤の濃度）は、鎖端の数の増加と共に増加し、分岐点付近の部分的密集（ｓｅｇｍｅｎｔａｌ  ｃｒｏｗｄｉｎｇ）の増加につれて減少することができ、いわゆる鎖端（コンフォメーション）駆動偏在である。移行は、ホストポリマーマトリックス、ホストポリマーマトリックス内の分岐ポリマー添加剤の分岐要素、分岐ポリマー添加剤の官能性末端基および／または外部環境の間の熱力学的平衡の結果として起こりうる。分岐ポリマー添加剤の線形鎖を鎖端の数を増加させるように操作し、一方で分岐ポリマー添加剤の部分的密集を減少させることは、ホストポリマーマトリックスにおけるそのような添加剤の移行を最適化すると予測される。
【００７７】
混練および押出プロセスの間に、樹枝状ポリマーは、押出機の表面とポリマー材料の本体との間に潤滑層を形成しうる。溶融混合は、ポリマー混練物の調製のために有用である。分岐ポリマー添加剤の表面／大気界面への移行は、押出機またはバッチ混合器における溶融状態での混合の間に維持される機械的力によって積極的な影響を受けうる。これらの熱形成プロセスの過程で、樹枝状添加剤は、冷却でｉｎ−ｓｉｔｕ凍結（固定化）されるホストポリマー液の外部表面に濃縮される。
【００７８】
本発明は、ホストポリマーと、
少なくとも２つの反応性基を有し、複数のオリゴマー鎖に連結された多分散超分岐ポリマー（ＨＢＰ）、または
少なくとも２つの反応性基を有し、複数のオリゴマー鎖に連結された分岐単分散樹枝状ポリマー（ＤＰ）
を含む添加剤とを含む熱成形物品であって、物品の表面に添加剤が濃縮された、熱成形物品も提供する。
【００７９】
一つの場合では、ホストポリマーの表面特性は、添加剤なしのホストポリマーと比較して修飾される。表面特性は、例えば、表面張力および／または表面エネルギーでありうる。
【００８０】
一部の場合では、表面特性は、抗菌性、抗血栓形成性、抗炎症性または放射線不透過性の１つまたは複数である。
物品は、医療デバイスでありうる。物品は、カテーテルなどの管状物品でありうる。
【００８１】
医療デバイスには、シース、ステント、送達システム、除染バリア（臨床および／または滅菌バリアの形態）、医療用衣類、撮像デバイス、皮膚治療などで用いられるデバイスが含まれ、そのようなデバイスは、一時的、短期、長期、または連続使用ベースを含む様々な期間で用いられる。そのようなデバイスには、診断、治療、低侵襲、侵襲、外科、血管内、脈管間、皮内、または解剖学的開口部によるヒトの体への挿入を含む様々な用途で用いられるものが含まれる。
【００８２】
熱成形物品は、そのような医療用途に使用するための、そのような医療デバイスに組み込まれる管類を含んでもよい。
管状医療デバイスには、シース、カテーテル、ステント、送達システム、撮像デバイス、皮膚治療などに用いられるデバイスが含まれ、そのようなデバイスは、一時的、短期、長期、または連続使用ベースを含む様々な期間で用いられる。そのようなデバイスには、診断、治療、低侵襲、侵襲、外科、血管内、脈管間、皮内、または解剖学的開口部によるヒトの体への挿入を含む様々な用途で用いられるものが含まれる。
【００８３】
一部の場合では、添加剤とホストポリマーとが混練され、押出によって紐形態が熱成形され、この紐はペレットへと切断されうる。ポリマー添加剤マトリックスを含むペレットは、その後、所望の外形、例えばシートまたは管などの中空物品へと熱成形によってさらに処理されうる。
【００８４】
別の場合には、添加剤とホストポリマーとが混練され、例えば、押出ならびに所望の外形、例えばシートまたは管などの中空物品を生産するダイに通すことによって、所望の外形へ直接、熱成形されうる。
【００８５】
本発明は、例としてのみ与えられた以下のいくつかの実施形態の説明から、添付の図面を参照して、より明確に理解される。
【図面の簡単な説明】
【００８６】
【図１】図１（ａ）は、そのフレームワークでの分散、（すなわち）単分散または多分散に従って分類された樹枝状ポリマーの様々なクラスを示す図面である。図１（ｂ）は、カスタマイズ可能な鎖周辺を有する分岐コアを有する超分岐構造を示す図面である。
【図２−１】（ｉおよびｉｉ）は、分岐ポリマー成分（Ｂ）が複数の短いオリゴマー（ＯＡまたは／およびＯＣ）に接続するときに形成された分岐ハイブリッドの、（ｉｉｉ〜ｖｉｉ）は、分岐ポリマー成分（Ｂ）が、反応性基の数が１または複数である長い線形ポリマー成分（Ａ）も含んで、複数の短いオリゴマー（ＯＡまたは／およびＯＣ）結合するときに形成された分岐ハイブリッドの、化学合成で反応して得られた分子構造を示す図面である。得られた構造は以下を含む：ｉ．  ２つ以上の官能性を有する短いコアと、小さい短いオリゴマーＡ鎖（ＯＡ）に連結された６つ以上の反応性周辺基とを有する単分散または多分散分岐成分を含む一般式（Ｂ）−ＯＡ「Ｈｙｐｅｒｓｔａｒ」ポリマー、
【図２−２】ｉｉ．  ２つ以上の官能性を有する短いコアと、小さい短いオリゴマーＡ鎖（ＯＡ）および小さい短いオリゴマーＣ鎖（ＯＣ）に連結される６つ以上の反応性周辺基とを有する単分散または多分散分岐成分を含む一般式（Ｂ）−ＯＡ、ＯＣの「Ｈｙｐｅｒｓｔａｒ」ポリマー、ここでＯＡオリゴマーｘのＯＣオリゴマーｙに対する比率は１〜９９％の間である；
【図２−３】ｉｉｉ．  ２つ以上の反応性基を有する単分散または多分散構造のいずれかの分岐ポリマー成分へ単置換され、次いで、反応性基が、小さい短いオリゴマーＡ鎖（ＯＡ）に連結される長い線形鎖（Ａ）を含む一般式（ＡＢ）−ＯＡのブロックコポリマー；
【図２−４】ｉｖ．  ２つ以上の反応性基を有する単分散または多分散のいずれかの構造の２つの分岐ポリマー成分へ二置換され、次いで、反応性基が、小さい、短いオリゴマーＡ鎖（ＯＡ）に連結される長い線形鎖（Ａ）を含む一般式（ＢＡＢ）−ＯＡのブロックコポリマー；
【図２−５】ｖ．  ２つ以上の反応性基を有する単分散または多分散のいずれかの構造の４つの分岐ポリマー成分へ四置換され、次いで、反応性基が、小さい、短いオリゴマーＡ鎖（ＯＡ）に連結される長い線形鎖（Ａ）を含む一般式（ＡＢ４）−ＯＡのブロックコポリマー、
【図２−６】ｖｉ．  ２つ以上の反応性基を有する単分散または多分散のいずれかの構造の１つの分岐ポリマー成分へ単置換され、次いで、反応性基が、小さい、短いオリゴマーＡ鎖（ＯＡ）および小さい、短いオリゴマーＣ鎖（ＯＣ）に連結される長い線形鎖（Ａ）を含む一般式（ＡＢ）−（ＯＡ）ｘ（ＯＣ）ｙのブロックコポリマー、ここでＯＡオリゴマーｘのＯＣオリゴマーｙに対する比率は１〜９９％の間である；
【図２−７】ｖｉｉ．  ２つ以上の反応性基を有する単分散または多分散のいずれかの構造の２つの分岐ポリマー成分へ二置換され、次いで、反応性基が、小さい、短いオリゴマーＡ鎖（ＯＡ）および小さい、短いオリゴマーＣ鎖（ＯＣ）に連結される長い線形鎖（Ａ）を含む一般式（ＢＡＢ）−ＯＡのブロックコポリマー、ここでＯＡオリゴマーｘのＯＣオリゴマーｙに対する比率は１〜９９％の間である；
【図２−８】ｖｉｉｉ．  ２つ以上の反応性基を有する単分散または多分散のいずれかの構造の４つの分岐ポリマー成分へ四置換され、次いで、反応性基が、小さい、短いオリゴマーＡ鎖（ＯＡ）および小さい、短いオリゴマーＣ鎖（ＯＣ）に連結される長い線形鎖（Ａ）を含む一般式（ＡＢ）−（ＯＡ）ｘ（ＯＣ）ｙのブロックコポリマー、ここでＯＡオリゴマーｘのＯＣオリゴマーｙに対する比率は１〜９９％の間である。
【図３】図３は、混練された材料で作られた熱成形物品を示す図面であり、それによって、マトリックス材料は、物品の本体を形成し、特定の末端基を有する分岐材料は、物品の表面へ、物品の本体から表面へのおよび物品の表面での濃度プロファイルを有して移行する。
【図４】図４は、混合スクリューと、溶融ポリマーが押し出される加熱プレート／ダイとを備え、最終熱成形物品をもたらす配合機／押出機の概略図である。
【図５−１】図５（Ａ）〜（Ｄ）は、市販（スウェーデンのＰｏｌｙｍｅｒ  Ｆａｃｔｏｒｙ  ＡＢ製）の超分岐ポリマーの例を示す図面である。（Ａ）は、ポリエステル系超分岐ポリマーのＢｏｌｔｏｒｎ  Ｕ３０００を示し、このポリマーは、Ｃ１６および／またはＣ１８脂肪酸からなるヒマワリ油由来の１４不飽和脂肪酸でエステル化された親油性の脂肪酸修飾樹枝状ポリマーであり、コンパクト性な分子構造を示す。（Ｂ）は、ポリエステルアミド系超分岐ポリマーのＨｙｂｒａｎｅ  Ｓ１２００を示し、このポリマーは、無水コハク酸と、第二級ヒドロキシル末端基を有するジイソプロパノールアミンとで構築される。この材料もコンパクトな分子構造を示す。
【図５−２】図５（Ｃ）は、ポリエステルアミド系超分岐ポリマーのＨｙｂｒａｎｅ  Ｄ２８００を示し、このポリマーは、ドデセニル無水コハク酸と、第二級ヒドロキシル末端基を有するジイソプロパノールアミンとで構築される。この材料もコンパクトな分子構造を示す。（Ｄ）は、ポリエステルアミド系超分岐ポリマーの（Ｄ）Ｈｙｂｒａｎｅ  ＤＥＯ７５０８５００を示し、このポリマーは、ドデセニル無水コハク酸と、ポリエチレングリコール末端基を有するジイソプロパノールアミンとで構築される。この材料もコンパクトな分子構造を示す。
【図６−１】図６（ａ）は、３つの押出物の内表面の化学組成の比較を示す図面である。（Ｘ）高密度ポリエチレン（ＨＤＰＥ）対照押出物を、（Ｙ）Ｈ４０Ｂｏｌｔｏｒｎ超分岐ポリエステルをａ重量％含有する押出物である管Ａ、ならびに（Ｚ）ＰＳ２５５０  Ｈｙｂｒａｎｅ超分岐ポリエステルアミンをａ重量％有する押出物である管Ｂと比較した。分析は、数ナノメートルの表面深さ内の化学組成を測定する技術であるＸＰＳ（Ｘ線光電子分光法）を使用して実施する。それによって、超分岐ポリエステルアミン中の窒素がマーカーのように作用し、熱成形プロセスにおける超分岐添加剤の移行の追跡を可能にする。
【図６−２】図６（ｂ）は、（ｉｉ）管Ｂの内表面および外表面の両方（押出管における位置は、パネル（ｉｉｉ）に示す）についてのさらなる分析を示し、窒素（Ｎ）（超分岐ポリエステルアミンの構成要素であって、ＨＤＰＥ中には存在しない）が、押出物の両表面に存在するが、押出物の本体（押出管における位置は再びパネル（ｉｉｉ）に示す）には存在しないことを示す図面である。
【図７】図７（Ａ）は、Ｔａｐｐｉｎｇ  Ｍｏｄｅで得られたＡＦＭ１画像の図面であり、図６（ａ）における対照管の純粋な押出ＨＤＰＥポリマーマトリックスについての均質な単相モルホロジーを示す。１原子間力顕微鏡（Ａｔｏｍｉｃ  Ｆｏｒｃｅ  Ｍｉｃｒｏｓｃｏｐｙ、ＡＦＭ）は、機械的探針と試料の表面との間の相互作用を介して動作するレンズなしの顕微鏡である。Ｔａｐｐｉｎｇ  Ｍｏｄｅ（商標）を使用することにより、位相画像と称される方法を使用して表面弾性の空間的変動をマッピングすることができる。この技術は、ポリマー混練物の微細構造特性を、それらの相対的弾性に基づいて示すことができ、したがって、ポリマー混練物相間の混和性の程度を実証するために有用である。図７（Ｂ）は、図６（ａ）における管Ａのａ重量％の超分岐ポリエステルポリマーを含有するＨＤＰＥマトリックスについての、再びＴａｐｐｉｎｇ  Ｍｏｄｅで取得したＡＦＭ画像の図面であり、混練物が本質的に非混和性または不適合性である相分離モルホロジーを示す。
【図８】対照管、管Ａおよび管Ｂについての管／ＩＳＯ５９４ルアーオーバーモールド結合の極限引張強度（ＵＴＳ）の比較（グラフの左側）と、破壊に対して試験したそれぞれの管押出物の固有ＵＴＳ（グラフの右側）を示す図面である。
【図９−１】図９（ａ）は、超分岐ポリエステルアミドＤＥＯ７５０８５００を生産するために使用した構築ブロック、分岐単位、およびエンドキャッピング種を示す図面であり、ここでＨｙｂｒａｎｅ  ＤＥＯ７５０８５００の得られた構造は、図５（Ｄ）に示される官能性親水性メトキシ末端ＰＥＧ末端基と、疎水性コアを含む、
【図９−２】図９（ｂ）は、ＨＤＰＥ対照（Ｍａｒｌｅｘ未修飾ＨＤＰＥ）およびＤＮＴ７５０ＰＥ（６重量％のＤＥＯ７５０８５００を有するＨＤＰＥホストマトリックス）についての示差走査熱量測定（ＤＳＣ）曲線の比較を示す図面であり、両方についてエンタルピーの熱（Ｈ）（Ｊ／ｇ）と融解温度（Ｔｍ）（℃）を示す。
【図１０】図１０は、対照ＨＤＰＥマトリックスおよびＤＮＴ７５０ＰＥ（６重量％のＤＥＯ７５０８５００を有するＨＤＰＥホストマトリックス）から作られた圧縮シート（○）と対照ＨＤＰＥマトリックスおよびＤＮＴ７５０ＰＥ（６重量％のＤＥＯ７５０８５００を有するＨＤＰＥホストマトリックス）から作られた押出シート（△）について得られた動摩擦係数（μｄ）を比較するグラフである。試料、（すなわち）圧縮押出物の各セットを、圧縮押出したポリテトラフルオロエチレン（ＰＴＦＥ）シートと比較して、２回試験し、毎回、試験を組み立てた。試験は、ＩＳＯ試験標準ＡＳＴＭ  Ｄ１８９４を使用して実施した。押出シートを、表２に示す熱成形押出パラメータ；供給速度およびスクリュー回転数に従って生産した；
【図１１−１】図１１（ａ）は、Ｆａｃｔｏｒ  ＤＮＴ０２２と称されるカスタマイズされた分岐ハイブリッドポリマーを生産するために使用された構築ブロック、分岐種および線形鎖を示す図面である。
【図１１−２】図１１（ｂ）は、Ｆａｃｔｏｒ  ＤＮＴ０２２と称されるカスタマイズされた分岐ハイブリッドポリマーを生産するために使用された構築ブロック、分岐種および線形鎖を示す図面である。
【図１１−３】図１１（ｃ）は、Ｇ３（Ｇ＝世代、連続分岐点の数）のポリエステルＨＢＰ形態における分岐ポリマー成分を介する短いＰＥＧオリゴマー鎖に接続されたコア線形ＰＥＧ鎖（この場合は６ｋであり、ここで６ｋはポリマーの平均分子量を指す）を有する添加剤を生成する、図１１（ｂ）で示される反応から生じる得られた分子構造を示す図面である。
【図１２−１】図１２（ａ）は、最終ＤＮＴ０２２材料における遊離反応体、カルボン酸官能化メトキシポリエチレングリコール酸（ｍ−ＰＥＧ７５０ＣＯＯＨ）、エンドキャッピング成分または−ＯＨ基の非存在を確認する１３Ｃ  ＮＭＲスペクトルを示す図面であり、分岐ポリマー成分（Ｇ３）と末端ＰＥＧオリゴマー要素との連結が示される。
【図１２−２】図１２（ｂ）は、分岐ハイブリッドＤＮＴ０２２（６ｋＧ３）のペグ化を確認するゲル浸透クロマトグラフィー（ＧＰＣ）曲線の比較を示すグラフである。
【図１３】図１３（ａ）は、ＰＥＢＡＸ２対照の表面に存在する、ラマン分光法によって測定される１１１７ｃｍ−１でのエーテル（−Ｃ−Ｏ−Ｃ−、ＰＥＧ鎖の構成要素）ピークの量の、ＤＮＴ０２２ＰＸシートと比較した差を示すグラフである。ＤＮＴ０２２ＰＸシートは、ＰＥＢＡＸシートにおけるピークより８．４％大きなピークを示し、一方で、同じピークは、脱イオン水に浸漬した後に強度が２１％増加した。２ＰＥＢＡＸポリエーテルブロックアミドは、可撓性ポリエーテルと剛性ポリアミドとで作られた熱可塑性エラストマーである。この実施例で選択された、非限定的な等級（７２３３  ＳＡ  ０１  ＭＥＤ）は、低侵襲デバイスなどの医療用途の厳しい要件を満たすように特に設計されたものである。図１３（ｂ）は、脱イオン水の浸漬後に測定されたシートの動的摩擦係数（μｄ）（ＡＳＴＭ  Ｄ１８９４−１１による）を示すグラフであり、ＤＮＴ０２２ＰＸについてのμｄが、ＰＥＢＡＸ対照およびＰＴＦＥシートの両方について得られたμｄより低いことを実証する。
【図１４】図１４は、より大きなメトキシポリエチレングリコール酸（ｍ−ＰＥＧ７５０ＣＯＯＨ（ＰＥＧ２０ｋ−Ｇ３−ＯＨ））の出発材料と、最終材料（ＰＥＧ−２０ｋ−Ｇ３−ＰＥＧ）についてのサイズ排除クロマトグラフィー（ＳＥＣ）のデータを示すグラフであり、反応の最後での予測された分子量の増加が示され、再び−ＯＨ基から−ＭＰＥＧ基への変換が確認される。このデータは、図１２（ａ）〜１２（ｂ）に提示される情報と一緒に、一連の線形樹枝状超分岐ポリマーについて−ＯＨ末端基を−ＭＰＥＧ基に変換する能力を示す。
【図１５−１】図１５（ａ）は、Ｇ３超分岐構造に接続された４官能性コアを有するＢｏｌｔｏｒｎ  Ｈ２０Ｐの理論的立体構造を示す図面である。
【図１５−２】図１５（ｂ）は、Ｂｏｌｔｏｒｎ  Ｈ２０Ｐの対応する理論的分子構造を示す図面である。
【図１５−３】図１５（ｃ）は、様々な潜在的世代を有する超分岐構造に接続された線形２官能性コアに結合されたペグ化線形樹枝状（Ｌ−Ｄ）超分岐ＰＥＧの理論的立体構造を示す図面である。図１５（ａ）と１５（ｃ）との比較により、Ｂｏｌｔｏｒｎ系超分岐ポリマーの、より大きなＬ−Ｄ超分岐構造に対するコンパクト性が実証される。
【図１５−４】図１５（ｄ）は、３または５の世代数に延長される、それぞれ２つの官能性コアを有する２つの超分岐構造に接続されたＸｋ長の線形コアを含む２つのペグ化Ｌ−Ｄ超分岐ＰＥＧ添加剤の対応する理論的分子構造を示す図面である。これらの画像は、様々な添加剤の組合せのサイズの差を例証する。
【図１６−１】図１６（ａ）は、ＰＥＧ１０ｋＧ３についてのサイズ排除クロマトグラフィー（ＳＥＣ）を示すグラフである。
【図１６−２】図１６（ｂ）は、ＰＥＧ６ｋＧ５についてのサイズ排除クロマトグラフィー（ＳＥＣ）を示すグラフである。
【図１６−３】図１６（ｃ）Ｂｏｌｔｏｒｎ  Ｈ２０Ｐについてのサイズ排除クロマトグラフィー（ＳＥＣ）を示すグラフである。
【図１７−１】図１７（ａ）は、ＰＥＢＡＸ対照、修飾６ｋＧ３ＰＸシート（＜５重量％）および修飾６ｋＧ５ＰＸシート（＜５重量％）についての静摩擦係数（μｓ）（○）および動摩擦係数（μｄ）（◇）の両方の比較を示すグラフである。
【図１７−２】図１７（ｂ）は、Ｂｏｌｔｏｒｎ  Ｈ２０Ｐ、１０ｋＧ３および１０ｋＧ５の＜５％の添加を有するＰＴＦＥおよびＰＥＢＡＸ７２３３対照とＰＥＢＡＸホストマトリックスとの動摩擦係数（μｄ）の結果を比較するグラフである。
【図１７−３】図１７（ｃ）は、押出対照ＰＥＢＡＸ７２２３シートと、ＰＥＢＡＸ７２３３シートに＜５％で含まれる列挙された添加剤のそれぞれについて、水を存在させてＡＳＴＭ  Ｄ１８９４−１１に従って試験して取得されたμｓ（○）およびμｄ（◇）の両方を示すグラフである。
【図１８−１】図１８（ａ）はＰＥＢＡＸ７２３３ホストマトリックスにおける線形樹枝状超分岐添加剤に基づくＧ３（◇）およびＧ５（○）の両方について、静摩擦係数（μｓ）に対する、６ｋ、１０ｋから２０ｋの範囲にわたるコア線形鎖の長さの影響のさらなる証拠を、ＰＥＢＡＸ７２３３未修飾対照およびＰＴＦＥについて得られる結果と比較して示すグラフである。
【図１８−２】図１８（ｂ）はＰＥＢＡＸ７２３３ホストマトリックスにおける線形樹枝状超分岐添加剤に基づくＧ３（◇）およびＧ５（○）の両方について、動摩擦係数（μｄ）に対するコア線形鎖の長さの影響を、ＰＥＢＡＸ７２３３ホスト未修飾対照マトリックスおよびＰＴＦＥと比較して同様に実証するグラフである。
【図１９−１】図１９（ａ）はヒト真皮線維芽細胞を使用して、対照ＨＤＰＥおよびＰＥＢＡＸ押出シートに対して実施された溶出試験の結果を、超分岐添加剤を有するＨＤＰＥおよびＰＥＢＡＸ押出シートに対して実施された溶出試験の結果と比較する棒グラフである。
【図１９−２】図１９（ｂ）はマウスマクロファージを使用して、対照ＨＤＰＥおよびＰＥＢＡＸ押出シートを用いて実施された溶出試験の結果を、超分岐添加剤を有するＨＤＰＥおよびＰＥＢＡＸ押出シートと比較する棒グラフである。
【発明を実施するための形態】
【００８７】
これらの非限定的な実施例で説明した特定の値および構成は変更することができ、開示された組成物および方法の実施形態を例証するために単に引用されたものであって、本開示の範囲を限定することを意図するものではない。
【００８８】
分子は、化学学反応に参加することができる化合物の最小の基本単位を表し、一緒に結合された一群の原子で構成される。モノマーは、ポリマーと呼ばれる長い鎖を形成するために他の分子に化学的に結合することができる分子である。一般に、線形ポリマーは、２つの末端基と共に該端部の間の繰り返し単位を有し、オリゴマーは、中間の相対分子質量の分子を含み、その構造は、本質的に、より小さい相対分子質量の分子に実質的にまたは概念的に由来する小さい複数の単位を含む。線形ポリマーの分岐は、モノマーサブユニットにおける置換基、（例えば）水素原子を、ポリマーの別の共有結合鎖で置き換えることによって、またはグラフトコポリマーの場合には、別の種類の鎖で置き換えることによって生じる。
【００８９】
分岐も樹枝状ポリマーに用いられており、樹枝状ポリマーの構造には、外に向かって分岐する少なくとも２つ以上の数のモノマーによって包囲されたコアが含まれる。樹枝状ポリマーは、図１（ａ）において例証されるように、それらの構造が完全であることまたは完全でないことに基づき、２つの別個のカテゴリーに典型的に分割される。単分散フレームワークは、完全な構造（完全に対称）であり、デンドリマーおよびデンドロンを含む。多分散フレームワークは、超分岐ポリマー、デンドリグラフ（ｄｅｎｄｉｇｒａｐｈ）、およびブロックコポリマーの定義による線形−樹枝状ハイブリッドと同様に、不完全な（完全に対称ではない）構造から構成される。
【００９０】
これらの樹枝状構造の周辺または外側のシェルは、特定の置換基でポスト修飾されうる複数の小さい反応性基で構成され、分岐ポリマーに所望の特性を提供しうる。周辺基が複数提示されることにより、ポスト官能化は、未修飾プレポリマーから特有の様々な特性を示す樹枝状ポリマーを設計することを可能にする。樹枝状材料の最終的な特性には、その構築ブロック、すなわちコア、モノマー、および周辺基が反映される。本質的に樹枝状ポリマーは高度に分岐したコンパクトなソフトナノ粒子ポリマーであって、ランダムコイル構造による分子間および分子内の絡みが生じる線形ポリマーと違って、樹枝状ポリマーは、通常、ほとんどまたは全く絡みを生じない。慎重にコア、モノマーの設定、ならびに周辺基を選択することによって、層状の分岐ポリマーが達成される。
【００９１】
ポリエステル超分岐ポリマーは公知であり、Ｂｏｌｔｏｒｎの商品名で市販される。Ｈｙｂｒａｎｅは、市販の超分岐ポリエステルアミドである。両者の一般的構造を、図１（ｂ）に示す。この構造は、多くの末端基を伴った中心疎水性コアを有する。そのようなポリマーは、成形部品の表面を修飾するために使用されてきた。
【００９２】
デンドリマーは、通常、周囲環境にコンフォメーションを適合させるコア−シェル特徴を有する層状および不均一特性を示す。この環境がポリマーマトリックスの本体にあるとき、樹枝状構造の固有の特性は、その抑制された幾何形状および絡みの欠如と一緒になって、移行するときの環境に適合した移動様式で作用することを可能にする。この抑制された構造コンフォメーションは、ポリマーマトリックスの本体でランダムコイル構造と絡みとの両方を受ける線形ポリマーと比較して競合する障害が少なくなることにより、デンドリマーがホストポリマーマトリックスを通じて移行することを支援する。さらに、ホストポリマーマトリックスと分岐ハイブリッドポリマーとの間の極性が不均一であることも、ホストポリマーを通じた分岐ハイブリッドポリマーの移行に影響を与えうる。この不適合性の大きさが増加するとき、ホストポリマーマトリックス表面／大気界面での分岐ポリマー添加剤の濃度勾配は増加すると予測される。
【００９３】
２つ以上の官能性を有する短いコアと、分岐成分を介してより小さいオリゴマーに連結されたオリゴマー鎖またはコア線形ポリマーに連結された６つ以上の反応性周辺基とを有し、（Ａ）（Ｂ）（Ａ）構造を生じる分岐ポリマーは、これまで記載されたことはない。分岐ポリマー成分は、単分散樹枝状ポリマーまたは多分散超分岐ポリマーのいずれかを含みうる。本開示の態様は、そのような分岐ポリマー成分を線形ポリマーおよび複数のオリゴマーと反応させて、構造（Ａ）（Ｂ）（Ａ）の分岐ポリマーハイブリッドを生産することを含む。線形およびオリゴマー鎖は、最終固体物品、例えば、最終固体ポリマー基質の表面で所望の特性を達成するように選択される。
【００９４】
したがって、本発明の態様は、次に、ホストポリマーに混練される、プラットフォーム分岐ハイブリッドポリマー（その構成成分には、線形ポリマー鎖、低分子オリゴマー鎖、および、多分散超分岐性もしくは単分散樹枝状性のいずれかの分岐ポリマーが含まれる）を含む。これらのプラットフォーム分岐ハイブリッドポリマーは、分岐ハイブリッドポリマーの特定の短い官能化鎖を、熱成形マトリックスポリマー物品の表面／大気界面に輸送するためのビヒクルとして利用することができ、図３に図式的に例証されるように、熱成形物品に選択された表面特性を提供しうる濃度勾配を送達する。
【００９５】
本明細書に記載される用語「ホストポリマー」、「マトリックスポリマー」および「ホストポリマーマトリックス」は、熱成形物品の本体の成分を形成するポリマーを意味する。
【００９６】
本明細書に記載される用語「線形ポリマー」は、線形鎖構造または骨格を有するポリマーを意味する。少なくとも１つの例では、線形ポリマーは、
ポリ（アクリル酸メチル）、ポリエステル、ポリ（アルキレンジオール）、ポリ（アルキレンジオールモノアルキルエーテル）、ポリ（アリールエーテル）、ポリ（ビニルアルコール）、ポリ（アクリルアミド）、ポリ（ウレア）、ポリ（ウレタン）、ポリ（メタクリルアミド）、ポリ（エチレンイミン）、ポリ（エチレングリコール）、ポリ（ビニルエーテル）、ポリ（ビニルエステル）、ポリ（エピクロロヒドリン）、ポリ（グリシジルエーテル）、ポリ（グリシジルエステル）、ポリ（カーボネート）、ポリ（チオエーテル）、ポリ（チオエステル）、ポリアミド、エポキシ樹脂、ノボラック（ｎｏｖａｌａｃ）樹脂、第四級アンモニウムポリアクリレート、およびポリアミン；無水コハク酸、トリグリセリドおよび飽和脂肪酸、例えば、限定されないが、ベヘン酸／ドコサン酸、パルミチン酸、ステアリン酸、シリコン系ポリマー化合物、例えば、限定されないがポリ（ジメチルシロキサン）（ＰＤＭＳ）およびフッ素系ポリマー化合物、例えば、限定されないが、ポリテトラフルオロエチレン（ＰＴＦＥ）、エチレンテトラフルオロエチレン（ＥＴＦＥ）、パーフルオロアルコキシアルカン（ＰＦＡ）、パーフルオロオクタン酸（ＰＦＯＡ）、ポリフッ化ビニリデン（ＰＶＤＦ）、ヘキサフルオロプロピレン（ＨＦＰ）、およびこれらの組み合わせからなる群から選択されうる。
【００９７】
本明細書で詳述される用語「オリゴマー」は、ＩＵＰＡＣの定義：
高分子鎖からのオリゴマーまたはポリマー側枝
（注：１．オリゴマー分岐は、短鎖分岐と称される場合がある。
【００９８】
２．ポリマー分岐は、長鎖分岐と称される場合がある）
のオリゴマーを指し、
ポリ（アクリル酸メチル）、ポリエステル、ポリ（アルキレンジオール）、ポリ（アルキレンジオールモノアルキルエーテル）、ポリ（アリールエーテル）、ポリ（ビニルアルコール）、ポリ（アクリルアミド）、ポリ（ウレア）、ポリ（ウレタン）、ポリ（メタクリルアミド）、ポリ（エチレンイミン）、ポリ（エチレングリコール）、ポリ（ビニルエーテル）、ポリ（ビニルエステル）、ポリ（エピクロロヒドリン）、ポリ（グリシジルエーテル）、ポリ（グリシジルエステル）、ポリ（カーボネート）、ポリ（チオエーテル）、ポリ（チオエステル）、ポリアミド、エポキシ樹脂、ノボラック樹脂、第四級アンモニウムポリアクリレート、およびポリアミン；無水コハク酸、トリグリセリドおよび飽和脂肪酸、例えば、限定されないが、ベヘン酸／ドコサン酸、パルミチン酸、ステアリン酸、シリコン系ポリマー化合物、例えば、限定されないがポリ（ジメチルシロキサン）（ＰＤＭＳ）およびフッ素系ポリマー化合物、例えば、限定されないが、ＰＴＦＥ、ＥＴＦＥ、ＰＦＡ、ＰＦＯＡ、ＰＶＤＦ、ＨＦＰ、およびこれらの組み合わせからなる群から選択されるオリゴマーが、本明細書で詳述される。
【００９９】
本明細書で詳述される用語「分岐ポリマー成分」は、
コンパクトであるが不規則な（非対称な）様式で一緒に結合された、多くの末端基を有し、複数の分岐を有する、鎖アーキテクチャを含有する多分散フレームワークを意味する「超分岐ポリマー」、
・通常は２世代を超えるツリー様の構造を有する、完全に（対称的に）分岐された、鎖アーキテクチャを含有する単分散フレームワークを意味する「デンドリマー」を指す。分岐ポリマーの世代は、連続分岐点の数を指す。例えば、第３世代分岐ポリマーは、３つの連続分岐点を有するポリマーを指す。
【０１００】
本明細書に記載される用語「活性剤」および「結合剤」には、以下からなる群から選択されるアジュバントが含まれる：
抗菌剤（樹枝状ポリマーに結合してもよい）、例えば、限定されないが、酸化亜鉛化合物、銀化合物、ベンゾイミダゾール誘導体、塩酸、タウリンアミド誘導体、フェノール、第四級アンモニウム界面活性剤、塩素含有、キノリン、キナリジニウム、ラクトン、染料、チオセミカルバゾン、キノン、スルファ、カルバメート、ウレア、サリチルアミド、カルボアニリド、アミド、グアニド、アミジン、キレート、イミダゾリン殺生物剤、酢酸、安息香酸、ソルビン酸、プロピオン酸、ホウ酸、デヒドロ酢酸、亜硫酸、バニリン酸、ｐ−ヒドロキシ安息香酸のエステル、エタノール、イソプロパノール、プロピレングリコール、ベンジルアルコール、クロロブタノール、フェニルエチルアルコール、２−ブロモ−２−ニトロプロパン−１，３−ジオール、ホルムアルデヒド、グルタルアルデヒド、次亜塩素酸カルシウム、次亜塩素酸カリウム、次亜塩素酸ナトリウム、ヨウ素（様々な溶剤中）、ポビドンヨード、ヘキメチレンテトラミン、ノキシチオリン、１−（３−クロロアリル）−３，５，７−トリアゾ１−アゾニアアダマンタンクロリド、タウロリジン、タウラルタム、ＥＤＴＡ、Ｎ（５−ニトロ−２−フルフリリデン）−１−アミノ−ヒダントイン、５−ニトロ−２−フルアルデヒドセミカルバゾン、３，４，４’−トリクロロカルバニリド、３，４’，５−三臭化サリチルアニリド、サリチルアニリド、３−トリフルオロメチル−４，４’−ジクロロカルバニリド、８−ヒドロキシキノリン、１−シクロプロピル−６−フルオロ−１，４−ジヒドロ−４−オキソ−７−（１−ピペラジニル）−３−キノリンカルボン酸、１，４−ジヒドロ−１−エチル−６−フルオロ−４−オキソ−７−（１−ピペラジニル）−３−キノリンカルボン酸、過酸化水素、過酢酸、フェノール、ナトリウムオキシクロロセン、パラクロロメタキシレノール、２，４，４’−トリクロロ−２’−ヒドロキシジフェノール、チモール、クロルヘキシジン、塩化ベンザルコニウム、塩化セチルピリジニウム、銀、ナノ銀、スルファジアジン銀、硝酸銀、５フルオロウラシル、フェノール系防腐剤、ゲンチアンバイオレット、メチレンブルー、ブリリアントグリーン、およびビスマス化合物；
抗凝固剤、例えば、限定されないが、クエン酸水素二アンモニウム、酒石酸二アンモニウム、Ｎ−（２−ビス（カルボキシメチル）アミノエチル）−Ｎ−（２−ヒドロキシエチル）グリシン塩二水和物、クエン酸、クエン酸二ナトリウム塩、クエン酸一カリウム塩、クエン酸一ナトリウム塩、クエン酸三カリウム塩、クエン酸三ナトリウム塩、エチレンジアミン四酢酸（ＥＤＴＡ）、ＥＤＴＡ二アンモニウム塩、ＥＤＴＡ二カリウム塩、ＥＤＴＡ二ナトリウム塩、ＥＤＴＡ四ナトリウム塩、エチレンビス（オキシエチレンニトリロ）四酢酸（ＥＧＴＡ）、ＥＤＴＡ三ナトリウム塩、ＥＤＴＡ三カリウム塩、エチレングリコール−Ｏ，Ｏ−ビス（２−アミノエチル）−Ｎ，Ｎ，Ｎ，Ｎ−四酢酸、Ｎ−（２−ヒドロキシエチル）エチレンジアミン−Ｎ，Ｎ，Ｎ−三酢酸三ナトリウム塩、ニトリロ三酢酸、酒石酸カリウムナトリウム、Ｄ−酒石酸水素カリウム、Ｌ−酒石酸ニカリウム塩、Ｌ−酒石酸ニナトリウム塩、Ｌ−酒石酸酸一ナトリウム塩、トリス（カルボキシメチル）アミン、ヘパリン、ワルファリン、アセチルサリチル酸、イブプロフェン、インドメタシン、プロスタグランジン、スルフィンピラゾン、ストレプトキナーゼ、ウロキナーゼ、組織プラスミノーゲン活性化剤、クマリン、プロタミン硫酸塩、抗トロンビンＩＩＩ、クマジン、タンパク質Ｃ／タンパク質Ｓ、ニクマロン、フェンプロクモン、ヒルジン、ヒルログ、グリコサミノグリカン、および前述の混合物；
表面を消毒する機能を有し、潜在的に有害な細菌を除去する、細菌の増殖および再生に干渉する抗生剤；または
細菌感染を処置する機能を有する抗生剤。
【０１０１】
本明細書で記載する用語「負荷剤」は、以下のいずれかを意味する：
樹枝状ポリマーに結合された抗菌剤、例えば、限定されないが、酸化亜鉛化合物、銀化合物、ベンゾイミダゾール誘導体、塩酸、タウリンアミド誘導体、フェノール、第四級アンモニウム界面活性剤、塩素含有、キノリン、キナリジニウム、ラクトン、染料、チオセミカルバゾン、キノン、スルファ、カルバメート、ウレア、サリチルアミド、カルボアニリド、アミド、グアニド、アミジン、キレート、イミダゾリン殺生物剤、酢酸、安息香酸、ソルビン酸、プロピオン酸、ホウ酸、デヒドロ酢酸、亜硫酸、バニリン酸、ｐ−ヒドロキシ安息香酸のエステル、エタノール、イソプロパノール、プロピレングリコール、ベンジルアルコール、クロロブタノール、フェニルエチルアルコール、２−ブロモ−２−ニトロプロパン−１，３−ジオール、ホルムアルデヒド、グルタルアルデヒド、次亜塩素酸カルシウム、次亜塩素酸カリウム、次亜塩素酸ナトリウム、ヨウ素（様々な溶剤中）、ポビドンヨード、ヘキメチレンテトラミン、ノキシチオリン、１−（３−クロロアリル）−３，５，７−トリアゾ１−アゾニアアダマンタンクロリド、タウロリジン、タウラルタム、ＥＤＴＡ、Ｎ（５−ニトロ−２−フルフリリデン）−１−アミノ−ヒダントイン、５−ニトロ−２−フルアルデヒドセミカルバゾン、３，４，４’−トリクロロカルバニリド、３，４’，５−三臭化サリチルアニリド、サリチルアニリド、３−トリフルオロメチル−４，４’−ジクロロカルバニリド、８−ヒドロキシキノリン、１−シクロプロピル−６−フルオロ−１，４−ジヒドロ−４−オキソ−７−（１−ピペラジニル）−３−キノリンカルボン酸、１，４−ジヒドロ−１−エチル−６−フルオロ−４−オキソ−７−（１−ピペラジニル）−３−キノリンカルボン酸、過酸化水素、過酢酸、フェノール、ナトリウムオキシクロロセン、パラクロロメタキシレノール、２，４，４’−トリクロロ−２’−ヒドロキシジフェノール、チモール、クロルヘキシジン、塩化ベンザルコニウム、塩化セチルピリジニウム、銀、ナノ銀、スルファジアジン銀、硝酸銀、５フルオロウラシル、フェノール系防腐剤、ゲンチアンバイオレット、メチレンブルー、ブリリアントグリーン、およびビスマス化合物；
抗凝固剤、例えば、限定されないが、クエン酸水素二アンモニウム、酒石酸二アンモニウム、Ｎ−（２−ビス（カルボキシメチル）アミノエチル）−Ｎ−（２−ヒドロキシエチル）グリシン塩二水和物、クエン酸、クエン酸二ナトリウム塩、クエン酸一カリウム塩、クエン酸一ナトリウム塩、クエン酸三カリウム塩、クエン酸三ナトリウム塩、エチレンジアミン四酢酸（ＥＤＴＡ）、ＥＤＴＡ二アンモニウム塩、ＥＤＴＡ二カリウム塩、ＥＤＴＡ二ナトリウム塩、ＥＤＴＡ四ナトリウム塩、エチレンビス（オキシエチレンニトリロ）四酢酸（ＥＧＴＡ）、ＥＤＴＡ三ナトリウム塩、ＥＤＴＡ三カリウム塩、エチレングリコール−Ｏ，Ｏ−ビス（２−アミノエチル）−Ｎ，Ｎ，Ｎ，Ｎ−四酢酸、Ｎ−（２−ヒドロキシエチル）エチレンジアミン−Ｎ，Ｎ，Ｎ−三酢酸三ナトリウム塩、ニトリロ三酢酸、酒石酸カリウムナトリウム、Ｄ−酒石酸水素カリウム、Ｌ−酒石酸ニカリウム塩、Ｌ−酒石酸ニナトリウム塩、Ｌ−酒石酸酸一ナトリウム塩、トリス（カルボキシメチル）アミン、ヘパリン、ワルファリン、アセチルサリチル酸、イブプロフェン、インドメタシン、プロスタグランジン、スルフィンピラゾン、ストレプトキナーゼ、ウロキナーゼ、組織プラスミノーゲン活性化剤、クマリン、プロタミン硫酸塩、抗トロンビンＩＩＩ、クマジン、タンパク質Ｃ／タンパク質Ｓ、ニクマロン、フェンプロクモン、ヒルジン、ヒルログ、グリコサミノグリカン、および前述の混合物；
表面を消毒する機能を有し、潜在的に有害な細菌を除去する、細菌の増殖および再生に干渉する抗生剤；または
細菌感染を処置する機能を有する抗生剤。
【０１０２】
熱成形の前に、添加剤とホストポリマーとを混練するステップは、例えば、混合、溶融混練、溶液混練、および／または前記ホストポリマーと前記添加剤との相互溶剤中での混合とその後の分散物混練、および押出配合からなる群から選択される。
【０１０３】
本発明の熱成形は、特に限定されないが、二軸または単軸スクリューのいずれかと、溶融ポリマー組成物を通して連続形状の物品または生成物を形成させるダイとを利用して、押出成形、多層押出成形、異形押出成形などの手段によって行うことができる。プレス成形、真空プレス成形も、固体形態のポリマーが加圧下で形成される特別に形成された生成物を生産するために利用することができる。対照的に、射出成形は、材料を型に注入することにより部品を生産するための製造プロセスである。結晶系ポリマーは、そのそれぞれの融点をおよそ１０〜４０℃上回る領域の温度の範囲で形成することができ、非晶質材料は、それぞれのガラス転移温度範囲をおよそ８０〜１５０℃上回る温度の範囲で形成されうる。これらの熱成形方法のそれぞれから生産された生成物は、添加剤が濃縮された表面を有しうる。
【０１０４】
押出配合プロセスおよび形成プロセスで利用される下流および上流機器には、乾燥システム、重量投与および供給システム、真空較正／冷却水浴、ホールオフシステムおよびインライン計測システムを挙げることができる。
【０１０５】
本明細書に記載の物品は、熱可塑性材料（例えば、ポリマー／添加剤組成物）を型内で成形することによっておよび／またはカスタマイズされた押出ダイに通して熱可塑性材料を押し出すことによって製造することができる。ポリマー溶融物が経る剪断の量は、得られた固体のポリマー表面に存在する添加剤の最大濃度を確保するようにいずれかのプロセスの間で制御される。
Ｂｏｌｔｏｒｎ−超分岐ポリエステル
Ｂｏｌｔｏｒｎは、２，２−ビスメチロールプロピオン酸（ビス−ＭＰＡ）と称されるＡＢ２モノマーのプソイドワンポット重縮合を通じて、通常は４官能性の多官能性コアから生成されるポリエステル超分岐材料のファミリーである。得られた超分岐ポリマーは、疎水性の内部と、親水性のヒドロキシル官能性外層を含む。これらの市販材料は、商標登録され、世代／分岐の程度に応じてＨ２０〜Ｈ４０を含む種を有し、図１（ｂ）によって表される構造を有する。複数のエステル／アミド結合を有するＨｙｂｒａｎｅとは対照的に、Ｂｏｌｔｏｒｎ種は、プソイド世代と独立して、多数の内部エステルと、多数の周辺ヒドロキシル基からなる。Ｂｏｌｔｏｒｎ骨格は、水に可溶であるために必要な親水性を獲得しておらず、（例えば）酢酸エチル、エーテルなど疎水性溶剤に溶解するほど十分に疎水性でもない。したがって、Ｂｏｌｔｏｒｎ材料の特性を変化させるために、適切な置換基で、ポスト官能化によって、例えば化学修飾によって、より定義された樹枝状コア−シェル骨格を達成してもよい。そのようなポスト官能化によるものに、市販の生成物、例えば、不飽和脂肪酸を有する脂溶性のＵ３０００（図５（Ａ）参照）がある。これらの特質は、特定のＢｏｌｔｏｒｎ種の極性を、より極性の低い溶剤により可溶であるように変化させる。しかしながら、現在利用可能な（ａ）脂肪酸および／または（ｂ）ＰＥＧの置換基と結合されたそのような疎水性コアで得られる全体的極性は、コンパクトなコア−シェルナノ粒子を熱成形物品の表面に必要な表面特徴で送達させるために必要な（ａ）不均一構造構成、（ｂ）ホストマトリックスとの不適合性、および（ｃ）両親媒性、不適合性の必要な組合せを得るほど十分にはポリマーの最終特徴を変化させない。
【０１０６】
Ｈｙｂｒａｎｅ−ポリエステルアミド
Ｈｙｂｒａｎｅは、ジイソプロパノールアミン（ｄｉｉｓｏｐｒｏｐａｎｅｌａｍｉｎｅ）（ＤｉＰＡ）と、選択された環状無水物との間の重縮合反応を通じて成長させたポリエステルアミド超分岐材料のファミリーである。典型的なヒドロキシル官能性Ｈｙｂｒａｎｅの最終特性は、無水物モノマーの注意深い選択と直接相関する。Ｈｙｂｒａｎｅ系ＨＢＰの特性を調節するこの能力は、以下の３つの実施例（１）Ｓ１２００、（２）Ｄ２８００、および（３）ＤＥＯ７５０８５００の水溶性を考慮することにより実証される（図５（Ｂ）〜図５（Ｄ）参照）。（１）Ｈｙｂｒａｎｅ  Ｓ１２００で、一成分として無水コハク酸を選択することは、（ａ）周辺ヒドロキシル基と、内部で利用可能な（ｂ）脂肪族アミド結合の組合せの結果として、水溶性が付与される。（２）逆に、ドデセニル無水コハク酸が選択されることにより、得られたＨｙｂｒａｎｅ（Ｄ２８００）は、たとえ周辺ヒドロキシル基が存在しても水不溶性である。これは、第２の力を通じた水との相互作用から脂肪族アミド結合を「シールド」するドデセニル基に由来する圧倒的な疎水性によるものであり、これにより水溶性が防止される。（３）しかしながら、Ｄ２８００におけるヒドロキシル基を短いポリエチレングリコール基と置き換えることにより、Ｈｙｂｒａｎｅ（ＤＥＯ７５０８０００）に存在するように、水溶性でもある両親媒性ポリマーが生じる。ＤＥＯ７５０８０００は、その周囲に応じてそのコンフォメーションを適合させることができるコア−シェル構造を表す。
【実施例】
【０１０７】
以下の実施例は、本開示の様々な態様を例証することを意図するものであるが、限定する性質を有するものではない。本開示は、前述の説明および以下の実施例に合致するさらなる実施形態および特徴を包含することが理解される。
【実施例１】
【０１０８】
押出管
６パーセントのＢｏｌｔｏｒｎ  Ｈ４０（超分岐ポリエステル）と６パーセントのＨｙｂｒａｎｅ  ＰＳ２５５０（超分岐ポリエステルアミン）を、１００Ｋクリーンルームにおいて、Ｌｅｉｓｔｒｉｔｚ二軸スクリュー押出機ＺＳＥ２７ＭＡＸＸ−４０Ｌ／Ｄ（２７ｍｍ直径、最大４Ｋ−Ｔｒｏｎ重量測定投与装置によって供給し、下流に４ホールのストランドダイを備えた４０Ｌ／Ｄ二軸スクリュー配合機）を使用して、ホストマトリックスとしてのＭａｒｌｅｘ  ５５０２  ＨＤＰＥに別個に配合し、Ｒｉｅｔｅｒペレット化装置に供給した。標準中型剪断スクリュー構成を、標準として溶融濾過なしで使用した。生産時の各フィーダの許容公差は、添加速度の±１．０％であった。続けて、各ポリマー混練物を、表１に列挙される寸法に押し出した。
【０１０９】
【表１】
2019506912.tif 000003
【０１１０】
各押出物の管状試料（対照ＨＤＰＥ管、ならびに市販のＨＢＰを含有する管ＡおよびＢ）を、数ナノメートルの表面深さ内の化学組成を測定する技術であるＸＰＳ３（Ｘ線光電子分光法、Ｋｒａｔｏｓ  ＡＸＩＳ−１６５、Ｍｏｎｏ  Ａｌ  Ｘ線を使用、ＮＩＳＴ−ＸＰＳデータベース、バージョン３．５を参照）を用いて分析した。３ＸＰＳでは、ＸＰＳスペクトルを、ほとんどの部分について、ピーク強度とピーク位置の観点から定量化する。ピーク強度は、表面に材料がどのくらいあるかを測定し、一方で、ピーク位置は元素および化学組成を示す。ＸＰＳ強度を比較するための最良の方法は、いわゆるパーセンテージ原子濃度を介した方法である。これらのパーセンテージ原子濃度の重要な特徴は、パーセンテージとして、つまり測定における電子の合計強度に対する強度の比として、強度を表すことである。図６（ａ）は、（Ｘ）高密度ポリエチレン（ＨＤＰＥ）対照管のスペクトルを、（Ｙ）５重量％で第４世代超分岐ポリエステルＢｏｌｔｏｒｎ  Ｈ４０をＨＤＰＥホストマトリックスに含有する管Ａ、および（Ｚ）５重量％で超分岐ポリエステルアミドＨｙｂｒａｎｅ  ＰＳ２５５０をＨＤＰＥホストマトリックスに含有する管Ｂのスペクトルに対して比較する。ＨＤＰＥ対照管では他の２つの管と比較して２８８〜２９０ｅＶ間の結合エネルギーを有するピークが存在しないことから、その両方とも表面に超分岐ポリマーが存在することが確認された。図６（ｂ）に示される管Ｂのさらなる分析により、押出管の内側および外側の両表面に窒素（Ｎ）の存在が確認され、超分岐ポリエステルアミド、Ｈｙｂｒａｎｅ  ＰＳ２５５０が、押出物の両方の表面に存在し、押出物の本体には存在しないことを示した。
【０１１１】
この試験は、押出物の内側と外側の両方の表面に対して、分岐ポリマーの選択された官能基を輸送するビヒクルとして作用する分岐ポリマーの能力を実証するために実施した。
ＨＤＰＥ対照ならびに超分岐ポリマー含有の各押出物（管ＡおよびＢ）を含む各押出管のバッチを、ＩＳＯ５９４互換性ルアーでオーバーモールドした。次いで、これらのオーバーモールドした押出物をＩＳＯ１０５５５−１に従って試験した。破断力（ｆｏｒｃｅ  ａｔ  ｂｒｅａｋ）を使用して、各材料についての極限引張強度（ＵＴＳ）を、押出物とオーバーモールドルアーとの間の結合ならびに原料のままの押出物のＵＴＳの両方を図８に示されるように測定して決定した。ここで、図８の左側部分は、オーバーモールド押出物についてのＵＴＳ値を示し、図８の右側部分は、未処理の押出物についてのＵＴＳ値を示す。分析により、オーバーモールド結合物について得られたＵＴＳにおいて、対照および押出物Ｂの両方について、未処理の押出物のＵＴＳと比較して、有意な差異があることが確認された。対照についてのルアーと押出物との間の結合のＵＴＳは、未処理の押出物単独について測定されたＵＴＳより高かった。対照的に、管Ａについて未処理の押出物のＵＴＳは、ルアーとのオーバーモールド結合の場合と比較して、有意な差異を示さなかった。第二に、管Ａと管Ｂの両方のＵＴＳにおいて対照管と比較するとき有意な差異があり、対照と比較してＵＴＳがわずかに減少したことが示された。第三に、管ＡについてのＵＴＳにおいて管Ｂと比較して有意な差異があり、管Ａは、管Ｂと比較して低い破断力を有した。最後に、管Ａとのオーバーモールド結合のＵＴＳは、管ＢのＵＴＳと比較して、有意な差異はなかった。
【０１１２】
まとめると、ＨＤＰＥマトリックスへの超分岐ポリエステルの添加（管Ａ）は、超分岐ポリエステルアミドのＨＤＰＥマトリックスへの添加（管Ｂ）と比較するとき、押出物の物理的特性により大きく影響するようである。管Ｂとそのルアーのオーバーモールド結合は、対照と同様に挙動し、未処理の押出管のＵＴＳは、対照のＵＴＳと比較して増加した。記録された破断力およびＵＴＳは、要求されるＩＳＯ値を全て十分に上回った（この場合、１０Ｆ押出物について、ＩＳＯ１０５５５−１に従って少なくとも５Ｎの破断力が最小限の要件である）。したがって、この実施例は、ＨＢＰの押出物への添加が、管の本体の機械的特性または強力なオーバーモールド結合を形成するその能力に有害な影響を与えず、再度十分にＩＳＯ規格の要件内である結果を有することを示す。
【実施例２】
【０１１３】
ＤＮＴ７５０ＰＥ圧縮成型シート
低重量パーセント（６重量％）のＨｙｂｒａｎｅ  ＤＥＯ７５０８５００（図５（Ｄ））を、Ｌｅｉｓｔｒｉｔｚ二軸スクリュー押出機ＺＳＥ２７ＭＡＸＸ−４０Ｌ／Ｄ（２７ｍｍ直径、最大４Ｋ−Ｔｒｏｎ重量測定投与ユニットによって供給し、下流に４ホールのストランドダイを備えた４０Ｌ／Ｄ二軸スクリュー配合機）を利用して、ＨＤＰＥに配合し、Ｒｉｅｔｅｒペレット化装置に供給した。標準中型剪断スクリュー構成を、標準として溶融濾過なしで使用し、医療等級のデータシートパラメータに従って高密度ポリエチレン（ＨＤＰＥ）ポリマーマトリックスをロッドとし、これをペレット化した。得られたペレットを、示差走査熱量測定（ＤＳＣ）を介して解析し、その曲線から、図９（ｂ）に実証されるように、得られたポリマー（ＤＮＴ７５０ＰＥ）が単一のＴｍを有することが明らかになり、２つの材料間の混和性が示唆された。ＨＤＰＥ（１８４．８Ｊｇ−１）とＤＮＴ７５０ＰＥ（１９８．７Ｊｇ−１）との間のエンタルピー差も示され、系内で利用可能な内部エネルギーの増加が示唆される。これらのペレットを、次いで、圧力（約１０００ｐｓｉ）下、２つの加熱されたプラテン（約１５０℃）間で圧縮成形し、薄いシートを生産した。シートを、標準ＡＳＴＭ  Ｄ１８９４に従って適切なサイズに切断して試験した。
【０１１４】
圧縮シートを、未処理のポリマーＨＤＰＥマトリックス樹脂からも作製し、これは対照として作用した。各材料について、一標準あたり、少なくとも５つの圧縮試料を試験した。それぞれについての静的（μｓ）および動的摩擦係数（μｄ）を記録し、平均および標準偏差を計算した。ＨＤＰＥ対照およびＤＮＴ７５０ＰＥに対して得られた平均μｄを、図１０のテフロンに対して比較した。結果から、ＤＥＯ７５０添加剤が熱成形物品の表面に移行し、ＰＥＧ基が、ＨＤＰＥ対照と比較してＤＮＴ７５０ＰＥ圧縮シートの低減したμｄに寄与することが示された。
【０１１５】
添加剤として、ＤＥＯ７５０８５００は、ポリマーマトリックスの本体を通じて移行するとき、その間中、分岐およびコンパクト構造を適合および変化させながら、その両親媒性コア−シェルコンフォメーションを変化させると予測される。理論に束縛されることを意図しないが、これが実施例２で提示されるＤＮＴ７５０ＰＥ熱成形物品で作用する機構であると考えられ、それにより、Ｈｙｂｒａｎｅ分子が逆コア−シェル機構によってＨＤＰＥマトリックスを通って移行し、表面に達すると、樹枝状分子のドデセニル成分がＨＤＰＥマトリックス内に織り込まれる一方、ＰＥＧ成分が表面に露出されると考えられる。これが分子の両親媒性であり、これによって、親水性および疎水性要素が互いに作用し合い、（１）主分子を大気／ポリマー界面へ移行させて、ＰＥＧを大気に露出させ、ドデセニル構成要素をＨＤＰＥマトリックスに捕捉させること、ならびに（２）最終熱成形物品の表面特性を操作することを促進させる。
【実施例３】
【０１１６】
配合＆フィルム押出
実施例２で使用した材料、ＨＤＰＥ対照マトリックス、および同じ重量パーセント（６重量％）でＨＤＰＥマトリックスに配合した超分岐ポリエステルアミン（Ｈｙｂｒａｎｅ  ＤＥＯ７５０８５００）を、Ｌｅｉｓｔｒｉｔｚ二軸スクリュー押出機ＺＳＥ２７ＭＡＸＸ−４０Ｌ／Ｄ（２７ｍｍ直径、最大Ｋ−Ｔｒｏｎ重量測定投与装置によって供給され、下流にコートハンガー分割シートダイおよびＰＴＦＥシートを全てのシリンダに装着した３本ロールミルを備えた４０Ｌ／Ｄ二軸スクリュー配合機）を使用して配合した。標準媒体剪断スクリュー構成を標準として溶融濾過なしで使用し、それにより、スクリュー回転数（ｒｐｍ）および供給速度／スループット（Ｋｇ／時）を変化させた。得られた特性は押出パラメータ、最も詳細には剪断速度によって変動しうるが、表２に従って許容されるパラメータは、所望の特性を有する押出物をもたらす。バレル温度プロファイルは、１１０〜２００℃の間で、スクリューチャンバ内のゾーンからゾーンへ１０℃の間隔で、稼働全体にわたって一定に維持した。その後、押出管の壁より大きな厚みを有する押出シートを各バッチについて作製した。次いでこれらを使用して、押出物品の摩擦係数に対するプロセスパラメータの影響を測定し、解釈した。
【０１１７】
【表２】
2019506912.tif 000004
【０１１８】
ＡＳＴＭ  Ｄ１８９４を使用して、これらのシートのそれぞれについて動的（μｄ）摩擦係数を測定し、同じ材料の圧縮成形シートについて得られた係数と比較した。ＰＴＦＥ押出シートのμｄを再び測定して、一貫性を確保した。図１０から分かるように、圧縮シートについての結果を押出シートと比較するとき、ＨＤＰＥ材料のそれぞれについてμｄの低下が観察される。圧縮シートについて示されたように、ＨＤＰＥマトリックスにおけるＤＥＯ７５０８５００添加剤の存在は、未処理のＨＤＰＥマトリックスと比較してμｄを低減させた。試験間の任意の変動が除去されることを確実にするために、試験したＰＴＦＥの２つのバッチを用いて、各試験設定の間で、ＰＴＦＥ押出シートの同じバッチを使用した。これらの結果は、熱成形プロセスを通じたＤＮＴ７５０ＰＥ材料の後処理が、そのμｄの大きな低減をもたらし、ＰＴＦＥ（例えば、テフロン）の値より低い値を生じさせることを実証する。
【実施例４】
【０１１９】
ＨＤＰＥ管の押出
ＨＤＰＥ修飾シートの生産における最適な組成およびプロセスパラメータを特定した後に、適切な管類を生産する作業を開始した。ＤＥＯ７５０８５００材料をＨＤＰＥ未修飾ペレットに混合する前に、後者を、約１２００μｍのフレークに機械的に砕き、材料の表面積を増加させた。次いで、この材料を、適切な量のＤＥＯ７５０８５００と混合して、二軸スクリューＬｉｅｓｔｒｉｔｚ配合機において配合してストランドを形成し、続いて、実施例３に記載されるように、ペレット化した。
【０１２０】
修飾シートを用いた管を、Ｋ−Ｔｒｏｎ投与システムを備えた２８：１  Ｌ／Ｄ比の１６ｍｍ共回転Ｄｒ．Ｃｏｌｌｉｎ  ＧｍｂＨ二軸スクリューを使用して、ＨＤＰＥペレットに配合した。Ｄｒ．Ｃｏｌｌｉｎ管ダイ、スロット真空ブッシングを備えたＤｒ．Ｃｏｌｌｉｎ真空較正タンク、Ｄｒ．ＣｏｌｌｉｎホールオフおよびＺｕｍｂａｃｋ  ＯＤ測定システムを備えた下流機器を、表３に列挙したパラメータに従って稼働した。
【０１２１】
【表３】
2019506912.tif 000005
【０１２２】
未修飾ＨＤＰＥ管を、表３に示すパラメータに従って、二軸スクリュー押出機を用いて作製した。次いで、修飾ＨＤＰＥペレットを、表３のパラメータに従って、共回転Ｄｒ  Ｃｏｌｌｉｎ二軸スクリュー押出機に供給した。修飾管を、未修飾管および修飾管の両方の試料を用いて生産した。
【０１２３】
一般にファクターＤＮＴと呼ばれる添加剤の展開を開始した。多数の異なる線形添加剤を、様々なクラスおよびタイプの分岐ポリマー要素を介して連結した。摩擦低減の非限定的な例に関して、ＰＴＦＥ（例えば、テフロン）のものと同様の摩擦係数に至るファクターＤＮＴの例を以下に示す。
分岐ハイブリッドポリマー
極性の不均一性を利用して、特定の官能性を有する成分を有する分岐ハイブリッドポリマーを、相分離を防止するために十分にホストポリマーと適合性であり、かつ、分岐ハイブリッドポリマーの最終熱成形物品の表面への移行を可能とするために十分に不適合性であるように構築することができる。移行は、ホストポリマーとの電荷の格差と、ナノスケールの分岐ポリマー要素複合体のコンパクトな構造構成で促進されうるが、構造の一部は、最終表面に達するときに複合体の捕捉が確実になるように十分に適合性である。表面に達したら、周辺端は、最終物品に、必要な表面特性をもたらしうる。
【実施例５】
【０１２４】
分岐ハイブリッドＤＮＴ０２２ＰＸ（６ｋ−３Ｇ）圧縮成形
この目的のために、非限定的な例として、図１１（ａ）および１１（ｂ）に示されるように、超分岐Ｂｏｌｔｏｒｎ  Ｇ３疎水性ポリエステル種の形態で、分岐ポリマー成分を介して、多くの周辺親水性ＰＥＧオリゴマーに連結された線形親水性ＰＥＧコアを含む分岐ハイブリッドポリマーＤＮＴ０２２を合成した。
【０１２５】
カルボン酸官能化メトキシルポリエチレングリコール酸（ＯＡ＝ｍ−ＰＥＧ７５０ＣＯＯＨ）（１３．３ｇ）を、マグネットスターラーを用いて丸底フラスコ中でジクロロメタン（ＤＣＭ）（１００ｍｌ）中に溶解した。酸を活性化するために、Ｎ，Ｎ’−カルボニルジイミダゾール（ＣＤＩ）を溶液にゆっくりと過剰に加え、ＣＯ２副産物を排出した（モル比ＯＨ：ＣＤＩ活性化ＣＯＯＨ［１：１．５］）。反応を２時間進行させ、１Ｈ−ＮＭＲを介してモニタリングし、完全な活性化を確認した。その後、Ｇ３のポリエステルＨＢＰ（５ｇ）を、反応容器に加え、１５時間実施した。１Ｈ−ＮＭＲおよび１３Ｃ−ＮＭＲにより反応の完了を確認した。
【０１２６】
反応を脱イオン水でクエンチし、その溶液を４００ｍｌのＤＣＭで希釈した。次いで、反応物を４×５０ｍｌのＮａＨＣＯ３（１０重量％水溶液）で洗浄し、硫酸マグネシウムで乾燥させた。粗生成物をＤＣＭからエーテルへ沈殿させ、白色粉末として回収した。１Ｈ−ＮＭＲ、１３Ｃ−ＮＭＲおよびＳＥＣを利用して、ＤＮＴ０２２の純度を確認した。
【０１２７】
カルボキシル化分子をアルコールおよびアミンなどの求核試薬との反応に先だって活性化させるためのカップリング試薬として一般に使用される有機化合物１，１’−カルボニルジイミダゾール（ＣＤＩ）（Ｃ３Ｈ３Ｎ２）２ＣＯを使用して、超分岐ポリマーのヒドロキシル化周辺とＰＥＧ−ＣＯＯＨオリゴマーとを反応させた。得られた超分岐ポリマーは、ＰＥＧオリゴマーで官能化されたと記述してもよい。ＰＥＧ鎖は、最終熱成形表面で親水性表面を提供するものとして入れた。図１２（ａ）で実証されるように、得られた材料のＮＭＲスペクトルでｍＰＥＧ７５０−ＣＯＯＨおよびヒドロキシルピーク（Ｒ−ＣＨ２−ＯＨ）が存在しないことは、線形ＰＥＧコアとメトキシル末端ＰＥＧ７５０鎖とが超分岐ポリエステルリンカーを介して上手く連結したことを示唆する。図１２（ｂ）で実証されるように、得られたＤＮＴ０２２の分子量（Ｍｗ）は、前駆体の分子量と比較して、より広く高いＭｗに移行することが示され、ハイブリッドの末端のペグ化が確認される。
【０１２８】
６重量パーセント（６重量％）のＤＮＴ０２２を、ＰＥＢＡＸ  ７２３３  ＳＡ０１  ＭＥＤと配合し、成形してＤＮＴ０２２ＰＸのロッドを生産し、続いてペレット化した。ＰＥＢＡＸ対照ペレットについても、同じ配合プロセスを実行した。これらのＤＮＴ０２２ＰＸおよびＰＥＢＡＸ対照ペレットを２つの加熱した圧縮されたプレート（約２００℃／１０００ｐｓｉ）間で圧縮成形して、各材料について同じプロセスステップを用いて、ＤＮＴ０２２ＰＸおよびＰＥＢＡＸで作られた薄いシートを生産した。両方の物品の表面をＲａｍａｎ分光法によって分析し、これから、図１３（ａ）に示されるように、ＤＮＴ０２２ＰＸ物品の表面が、脱イオン水に浸漬した後の対照のものと比較して２０％上回るエーテル（−Ｃ−Ｏ−Ｃ−）基（ＰＥＧの成分）をその表面に有することが示された。したがって、物品を脱イオン水へ浸漬した後、ＡＳＴＭ  Ｄ１８９４−１１に従って動摩擦係数（μｄ）を測定した。図１３（ｂ）から明らかなように、ＤＮＴ０２２ＰＸについてのμｄは、同じ条件で試験したＰＥＢＡＸ対照およびＰＴＦＥより低かった。したがって、これらの結果は、線形樹枝状超分岐ポリマーＤＮＴ０２２の構成が、ＰＥＢＡＸホストマトリックスを通じた移行および得られた熱成形物品の表面層にそれ自体が位置することを可能にし、最終物品の最外表面に親水性周辺基を送達させることを示す。
【実施例６】
【０１２９】
ＰＥＢＡＸ中に押し出された分岐ハイブリッド（様々な世代数および鎖長）
実施例４に加えて、非限定的な例として、表４に示すような、ＤＮＴ０２２（６ｋＧ３）に類似した材料のマトリックスを合成した。これらの材料は、Ｇ３またはＧ５のいずれかの世代の疎水性ポリエステル種を有する超分岐ポリマーの形態の分岐ポリマー成分を介して、多くの周辺親水性ＰＥＧオリゴマーに連結された、６ｋ、１０ｋおよび２０ｋなどの変動するサイズを有する線形親水性ＰＥＧコアで構成された。
【０１３０】
【表４】
2019506912.tif 000006
【０１３１】
図１６（ａ）〜１６（ｃ）は、各材料についての数平均分子量（
【０１３２】
【数１】
2019506912.tif 000007
【０１３３】
）、重量平均分子量（
【０１３４】
【数２】
2019506912.tif 000008
【０１３５】
）および分散度（Ｄ）を含む。単分散材料はＤ値が１であり、一方で１．１〜２．０の間の値は軽度に多分散であると考えられる。提示されるグラフから、６ｋＧ５とＢｏｌｔｏｒｎとは同様に分散するが、６ｋＧ５（
【０１３６】
【数３】
2019506912.tif 000009
【０１３７】
理論上６７，７００ｇ／ｍｏｌ）は、Ｂｏｌｔｏｒｎ（理論上１５，２００ｇ／ｍｏｌ）と比較して、より高い
【０１３８】
【数４】
2019506912.tif 000010
【０１３９】
を有すると提示される。１０ｋＧ３は、これらの３つの添加剤のうちで最も狭い分散度を有するが、再度、Ｂｏｌｔｏｒｎより高い
【０１４０】
【数５】
2019506912.tif 000011
【０１４１】
（理論上２５，２００ｇ／ｍｏｌ）を有する。図１５（ａ）および（ｂ）と共に、図１６（ａ）〜（ｃ）に提示される情報は、ホストマトリックスを通じた表面への移行は、Ｂｏｌｔｏｒｎ添加剤が最も容易であったことを示唆する。
【０１４２】
表４における各分岐ハイブリッド材料の３．５重量パーセント（３．５重量％）および１０重量パーセント（１０重量％）を、ＰＥＢＡＸ  ７２３３  ＳＡ０１  ＭＥＤに配合し、押し出し、各材料について、ＰＥＢＡＸシートを生産した。ＰＥＢＡＸ対照シートを同じプロセスステップを使用して生産した。それぞれのシート型物品の試料を、３７℃で水中に浸漬した後、ＡＳＴＭ  Ｄ１８９４−１１に従ってμｓおよびμｄを測定した。図１７（ａ）、（ｂ）および（ｃ）から分かるように、μｓおよびμｄの両方について得られた結果は、押出シートの摩擦係数に対する添加剤の生成数（Ｇｎ）とコア鎖長の影響を実証する。図１５（ｄ）（ＸｋＧ５からＸｋＧ３）に理論的構造を実証するＧ３からＧ５への世代数の増加に伴う末端基における増加の効果は、互いにおよび図１７（ａ）におけるＰＥＢＡＸ対照と比較するとき、押出物の摩擦特性のわずかな減少に至るようであり、このことから、Ｇ５添加剤に存在する末端基の数がより多いことが、押出物の表面特性に影響を与えることが示唆される。
【０１４３】
逆に、線形コア鎖の長さが、これらのＧ３およびＧ５添加剤のそれぞれで増加するとき、その結果を図１７（ｂ）に示すが、より低い世代の超分岐要素（１０ｋＧ３）を有する添加剤は、より高い世代をベースとする添加剤（１０ｋＧ５）と比較して、押出物の表面に、より容易に移行するようである。Ｂｏｌｔｏｒｎ  Ｈ２０Ｐと１０ｋＧ３の結果を比較すると、Ｌ−Ｄ  ＨＢ添加剤で得られるより低いμｄ値は、超分岐要素間の距離の増加が、ホストマトリックスを通じた押出物表面への移行を支援するコンフォメーション構造をもたらすことを示唆する。また１０ｋＧ５および１０ｋＧ３の結果を比較するときにμｄの低減が観察され、より低いＧｎを有する添加剤の１０ｋＧ３でより低いμｄが得られたが、これは、図１７ａにおける６ｋのコア線形鎖について観察された傾向とは逆の傾向であった。したがって、添加剤の表面への移行、および添加剤が押出物表面に達するときの末端基の利用を促進するために、様々な用途に適した添加剤は、以下のバランスをとると思われる：
−  世代数（Ｇｎ）の増加から取得されるさらなる末端オリゴマー、
−  Ｇｎにおけるそのような増加によって課される、添加剤のホストポリマーマトリックス表面への移行に対する制限、
−  コア線形鎖長の変化による、超分岐要素間の分離距離の増加
−  ホストポリマーマトリックス鎖と相互作用するコア線形鎖の長さの増加による、ホストポリマーマトリックスにおける添加剤の潜在的捕捉。
【０１４４】
まとめるに、図１５（ａ）、１５（ｂ）、１５（ｃ）および１５（ｄ）に提示される各添加剤の構造コンフォメーションの比較と組み合わせた図１７（ａ）および１７（ｂ）の結果から、添加剤の構造が、ホストポリマーマトリックスを通じた添加剤の移行に有意な影響を有することが示唆される。
【０１４５】
この観察は、図１７（ｃ）に示される結果を考慮するときに補強される。ＰＥＢＡＸ対照と比較するとき、Ｂｏｌｔｏｒｎ  Ｈ２０Ｐの添加で、μｓおよびμｄのわずかな減少が観察された。しかしながら、μｓおよびμｄのより大きな低下が線形樹枝状超分岐（Ｌ−Ｄ  ＨＢ）添加剤で観察され、その低下はＬ−Ｄ  ＨＢ添加剤の線形コアの長さが増加するにつれて、より顕著であった。放射状のＢｏｌｔｏｒｎ材料は、そのコンパクトな構造およびサイズにより、線形樹枝状超分岐添加剤よりも速やかに押出部品の表面に移行すると予測される。しかしながら、Ｂｏｌｔｏｒｎ  Ｈ２０  Ｐを用いて得られた結果を、比較的密でないコンフォメーション構造の６ｋＧ３および１０ｋＧ３を用いた結果と比較すると、より低い摩擦特性が、両方のＬＤ−ＨＢ添加剤で観察される。さらに、１０ｋＧ３に対して６ｋＧ３の、より長いコア線形鎖による超分岐コア間の距離の増加は、超分岐コアの周囲の部分的密集の低減に至り、末端鎖の押出物の表面への移行が大きくなり、結果として、より低い摩擦結果を生じうると予測される。添加剤の表面への移行をその分子構造への変化を介して修飾および制御するこの能力は、最終押出物の表面特性を調整する可能性を提供する。摩擦特性の低減は、コンフォメーション構造と結びつき、添加剤の超分岐要素の部分的密集を減少させる。
【０１４６】
Ｇ５系添加剤の図１８（ａ）から分かるように、μｓは、６ｋから１０ｋへコア線形鎖長の増加につれて増加し、また１０ｋから２０ｋまでの結果の比較から、プラトーに達するようである。同様の傾向が、図１８（ｂ）に示されるように、Ｇ３およびＧ５系添加剤の両方でμｄについて観察され、１０ｋのコア鎖長について観察される摩擦は、より短い６ｋおよびより長い２０ｋのコア鎖長の場合と比較して低減する。実際、１０ｋおよび２０ｋのＧ５押出物の両方で、未修飾ＰＥＢＡＸ対照の値を超えるμｓ値が実証される。Ｇ３系添加剤について、μｓは、６ｋおよび１０ｋのコア鎖長を有する未修飾対照と比較して減少するが、２０ｋのコア鎖長を有する未修飾の値を上回って増加する。前述のように、超分岐要素の分離は、これらの基が互いに作用し合うことを防止し、それによってホストマトリックスを通じたそれらの優位な移行を促進しうる。しかしながら、コア鎖長の増加の結果としての部分的密集におけるそのような減少による移行の利点は、コア鎖長が特定の長さを超えて増加するとき、ホストマトリックスにおける鎖による／鎖でのコア鎖の捕捉により相殺されうる。
【０１４７】
図１９（ａ）に示されるヒト真皮線維芽細胞および図１９（ｂ）に示されるマウスマクロファージを使用してＰＥＢＡＸおよびＨＤＰＥ修飾押出シートに対して実施した溶出試験は、全ての試料について７２時間後に＞８５％の細胞生存率を実証し、修飾ホストマトリックスの押出物が非毒性であることを明白に実証する。
【０１４８】
理論に拘束されないが、いくつかの因子は、ホストポリマーマトリックスを通じた添加剤の移行に影響を与えることができ、得られた熱成形物品の表面層に添加剤が主に位置するような濃度勾配を添加剤に達成させ、添加剤の周辺基を最終的に形成された物品の最外表面に送達させうる。これらの因子には、限定されないが、次のことが含まれうる：
−  添加剤とホストポリマーとの間の、例えばエンタルピーの差を介して偏在を生じさせる、エネルギー差；
−  添加剤とホストポリマーとの間の、混練および熱成形プロセスの間に与えられる剪断を介した、エントロピー差；
−  添加剤の分子サイズ／重量；
−  添加剤の構造コンフォメーション；および／または
−  ホストポリマーの構造と比較して添加剤の超分岐構造内の／超分岐構造との絡みの欠如。
【実施例７】
【０１４９】
ＨＢＰ−ＯＨ安定化銀コロイド粒子
以下の仮想例（ｐｒｏｐｈｅｔｉｃ  ｅｘａｍｐｌｅ）は、殺菌カチオン銀種を放出する能力を有しうるコロイド銀粒子を安定化するための、周辺ヒドロキシル基を有する線形樹枝状超分岐ポリマーの使用を例証する。この実施例では、以下を使用する：周辺ヒドロキシル基を有するＧ３のポリエステルＨＢＰ、活性抗菌剤としての硝酸銀（ＡｇＮＯ３）、溶剤としての水、および還元剤としての水素化ホウ素ナトリウム。貴金属元素のナノおよびマイクロ粒子を生産する当業者は、いくつかの一般的な還元剤および銀塩が、このように銀元素粒子を形成するために適切であり、したがってこの実施例がプロセスの理解を助けるためのみに役立つことを理解する。
【０１５０】
ステップ１．  周辺ヒドロキシル基を有するＧ３のポリエステルＨＢＰを０．３ｍＭの濃度で、丸底フラスコにおいて磁気撹拌しながら、蒸留水中に溶解する。
ステップ２．  硝酸銀（ＡｇＮＯ３）を銀：ＨＢＰが１：１の比率で加え、溶液を室温で２４時間撹拌し、ＨＢＰ−銀複合体を完全に確実に形成させる。
【０１５１】
ステップ３．  水素化ホウ素ナトリウム（ＮａＢＨ３）還元剤を激しく撹拌しながら加え、硝酸銀：水素化ホウ素ナトリウムのモル比１：１０でコロイド銀粒子を生成する。
ステップ４．  反応混合物をさらに１〜４時間撹拌し、溶液の黄、ピンク、赤または茶への色の変化によって、コロイド銀粒子の形成を観察する。
【０１５２】
ステップ５．  溶液を水に対して２ｋＤａ分子量カットオフ再生セルロース膜で透析して不純物を除去し、得られた溶液を凍結乾燥により単離する。
ステップ６．  得られた固体を、１Ｈ−ＮＭＲ、ＦＴＩＲおよびＵＶ／ｖｉｓ分光法により特性決定する。
【実施例８】
【０１５３】
ＨＢＰ−ＯＨ安定化銀コロイド粒子のＰＥＢＡＸホスト中の管押出
以下の仮想例は、実施例７で合成した線形樹枝状超分岐ポリマーとＰＥＢＡＸ  ７２３３  ＳＡ０１  ＭＥＤとの混練物の調製と、該混練物からの抗菌管類の調製を例証する。
【０１５４】
ステップ１．  ３．５重量％の混合物を生産するために、実施例７の合成されたＨＢＰ−ＯＨ安定化銀コロイド粒子添加剤と、ＰＥＢＡＸ  ７２３３  ＳＡ０１  ＭＥＤペレットの両方について適切な量を量り取る。
【０１５５】
ステップ２．  量り取った量の銀ＬＤ  ＨＢポリマーとＰＥＢＡＸ  ７２３３  ＳＡ０１  ＭＥＤペレットをメカニカルミキサーで混合する。
ステップ３．  銀ＬＤ  ＨＢポリマー／ＰＥＢＡＸ  ７２３３混錬物を、適切なダイに通して二軸スクリュー押出機に押し出して、ストランドを生産し、続けて得られたストランドをペレット化する。
【０１５６】
ステップ４．  配合された混練ペレットを、必要な管の仕様に応じた適切なダイを取り付けた押出機に、両方の材料の分解を回避しながら、適当な温度で供給し、表面に抗菌特性を有する管を生産する。
【実施例９】
【０１５７】
ＣＯＯＨ−官能化ＨＢＰの合成
以下の仮想例は、周辺カルボン酸基を有する線形樹枝状超分岐ポリマーの合成を例証する。この実施例では、以下を使用する：反応体としてＧ３のポリエステルＨＢＰおよび無水コハク酸、活性剤として４−ジメチルアミノピリジン（ＤＭＡＰ）、溶剤としてジクロロメタン（ＤＣＭ）、ピリジン、水およびジエチルエーテル、ならびに洗浄溶液として硫酸水素ナトリウム（ＮａＨＳＯ４）。
【０１５８】
ステップ１．  ５０ｇのポリエステルＨＢＰ  Ｇ３を、丸底フラスコにおいて磁気撹拌しながら、１０ｍＬのピリジンと共に１００ｍＬのジクロロメタン（ＤＣＭ）中に溶解する。
【０１５９】
ステップ２．  ２．５ｇの４−ジメチルアミノピリジンを加え、その後、１５．８ｇの無水コハク酸をゆっくりと加える。反応を２４時間進行させ、１Ｈ−および１３Ｃ−ＮＭＲによって確認する。
【０１６０】
ステップ３．  次いで、反応混合物を２００ｍＬの脱イオン水でクエンチし、１３Ｃ−ＮＭＲにより完全なクエンチングが観察できるまで撹拌する。
ステップ４．  反応混合物を３×１００ｍＬのＮａＨＳＯ４で洗浄し、硫酸マグネシウムで脱水する。ＣＯＯＨ官能化ＨＢＰを、ジエチルエーテルへの沈殿により、白色粉末として単離する。凍結乾燥により固体をさらに精製する。
【０１６１】
ステップ５．  １Ｈ−ＮＭＲおよび１３Ｃ−ＮＭＲを使用して生成物を特性決定する。
【実施例１０】
【０１６２】
ＣＯＯＨ−ＨＢＰとの銀複合体
以下の仮想例は、銀カチオンとの複合体を形成するための、実施例９に記載のＨＢＰの使用を例証する。この実施例では、以下を使用する：カルボン酸周辺基を有するＧ３のポリエステルＨＢＰ、活性抗菌剤として硝酸銀（ＡｇＮＯ３）、および溶剤としての水。配位化学の当業者は、いくつかの一般的な銀塩が、このような銀元素粒子を形成するために適切であり、したがってこの実施例が、プロセスの理解を助けるためのみに役立つことを理解する。
【０１６３】
ステップ１．  １ｇのＣＯＯＨ周辺基を有するポリエステルＨＢＰ  Ｇ３を、丸底フラスコにおいて磁気撹拌しながら、５０ｍＬのメタノール中に溶解する。
ステップ２．  完全に溶解した後、硝酸銀の水溶液を激しく撹拌しながら加え、ＨＢＰ：硝酸銀のモル比を１：４にした。
【０１６４】
ステップ３．  ２時間撹拌した後、溶剤を真空中で除去し、さらに凍結乾燥を介して材料を精製する。
【実施例１１】
【０１６５】
ＣＯＯＨ−ＨＢＰを有する銀複合体のＰＥＢＡＸホスト中の管押出
以下の仮想例は、実施例１０で合成した線形樹枝状超分岐ポリマーとＰＥＢＡＸ  ７２３３  ＳＡ０１  ＭＥＤとの混練物の調製と、該混練物からの抗菌管類の調製を例証する。
【０１６６】
ステップ１．  ３．５重量％の混合物を生産するために、実施例１０のＣＯＯＨ−ＨＢポリマーとの合成された銀複合体と、ＰＥＢＡＸ  ７２３３  ＳＡ０１  ＭＥＤペレットの両方について適切な量を量り取る。
【０１６７】
ステップ２．  量り取った量の銀ＬＤ  ＨＢポリマーとＰＥＢＡＸ  ７２３３  ＳＡ０１  ＭＥＤペレットをメカニカルミキサーで混合する。
ステップ３．  銀ＨＢポリマー／ＰＥＢＡＸ７２３３混練物を、適切なダイを用いて二軸スクリュー押出機に押し出して、ストランドを生産し、続いて得られたストランドをペレット化する。
【０１６８】
ステップ４．  配合された混練ペレットを、必要な管の仕様に応じた適切なダイを取り付けた押出機に、両方の材料の分解を回避しながら、適当な温度で供給し、表面に抗菌特性を有する管を生産する。
【実施例１２】
【０１６９】
アミン官能化ＨＢＰの合成
以下の仮想例は、周辺アミン基を有する線形樹枝状超分岐ポリマーの合成を例証する。この実施例では、以下を使用する：反応体としてＧ３のポリエステルＨＢＰおよびｂｏｃ（ｔｅｒｔ−ブトキシカルボニル）保護ベータ−アラニン無水物、活性剤として４−ジメチルアミノピリジン（ＤＭＡＰ）、溶剤としてジクロロメタン（ＤＣＭ）、ピリジン、水およびジエチルエーテル、ならびに洗浄溶液としての硫酸水素ナトリウム（ＮａＨＳＯ４）。
【０１７０】
ステップ１．  ５０ｇのポリエステルＨＢＰ  Ｇ３を、丸底フラスコにおいて磁気撹拌しながら、１０ｍＬのピリジンと共に１００ｍＬのジクロロメタン（ＤＣＭ）中に溶解する。
【０１７１】
ステップ２．  ２．５ｇの４−ジメチルアミノピリジンを加え、その後、６０ｇのｂｏｃ保護ベータ−アラニン無水物をゆっくりと加える。反応を２４時間進行させ、１Ｈ−および１３Ｃ−ＮＭＲによって確認する。
【０１７２】
ステップ３．  次いで、反応混合物を２００ｍＬの脱イオン水でクエンチし、１３Ｃ−ＮＭＲにより完全なクエンチングが観察されるまで撹拌する。
ステップ４．  反応混合物を３×１００ｍＬのＮａＨＳＯ４で洗浄し、硫酸マグネシウムで脱水する。ＣＯＯＨ官能化ＨＢＰを、ジエチルエーテルへの沈殿により、白色粉末として単離する。凍結乾燥により固体をさらに精製する。
【０１７３】
ステップ５．  １Ｈ−ＮＭＲおよび１３Ｃ−ＮＭＲを使用して生成物を特性決定する。
【実施例１３】
【０１７４】
ＨＢＰ−ＮＨ２安定化銀コロイド粒子
以下の仮想例は、殺菌カチオン性銀種を放出する能力を有しうるコロイド銀粒子を安定化するための、実施例１２に記載のＨＢＰの使用を例証する。この実施例では、以下を使用する：周辺アミン基を有するＧ３のポリエステルＨＢＰ、活性抗菌剤としての硝酸銀（ＡｇＮＯ３）、溶剤としての水およびメタノール、ならびに還元剤としての水素化ホウ素ナトリウム。貴金属元素のナノおよびマイクロ粒子を生産する当業者は、いくつかの一般的な還元剤および銀塩が、このように銀元素粒子を形成するために適切であり、したがってこの実施例が、理解を助けるためのみに役立つことを理解する。
【０１７５】
ステップ１．  周辺アミン基を有するＧ３のポリエステルＨＢＰを、実施例１２に記載されるように、丸底フラスコで磁気撹拌しながら、０．４ｍＭの濃度で蒸留水中に溶解する。
【０１７６】
ステップ２．  硝酸銀（ＡｇＮＯ３）溶液を水（１２０ｍＭ）中に銀：ＨＢＰの比率が２５：１であるように加え、溶液を３０分間撹拌する。
ステップ３．  水／メタノール中（ｖ／ｖ＝１／２）中の水素化ホウ素ナトリウム（ＮａＢＨ３）還元剤溶液の、硝酸銀：水素化ホウ素ナトリウムのモル比１：１．５での添加を通じて、コロイド銀粒子を激しく撹拌しながら生成した。
【０１７７】
ステップ４．  反応混合物をさらに２時間撹拌して、反応を完了させる。
ステップ５．  溶液を水に対して２ｋＤａ分子量カットオフ再生セルロース膜で透析して不純物を除去し、得られた溶液を凍結乾燥により単離する。
【０１７８】
ステップ６．  得られた固体を、１Ｈ−ＮＭＲ、ＦＴＩＲおよびＵＶ／ｖｉｓ分光法によって特性決定する。
【実施例１４】
【０１７９】
ＨＢＰ−ＮＨ２安定化銀コロイド粒子のＰＥＢＡＸホストの管押出
以下の仮想例は、実施例１３で合成した銀超分岐ポリマーのＨＢＰ−ＮＨ２安定化銀コロイド粒子とＰＥＢＡＸ  ７２３３  ＳＡ０１  ＭＥＤとの混練物の調製と、該混練物からの抗菌管類の調製を例証する。
【０１８０】
ステップ１．  ３．５重量％の混合物を生産するために、合成されたＨＢＰ−ＮＨ２安定化銀コロイド粒子とＰＥＢＡＸ  ７２３３  ＳＡ０１  ＭＥＤペレットの両方について適切な量を量り取る。
【０１８１】
ステップ２．  量り取った量の銀ＨＢポリマーとＰＥＢＡＸ  ７２３３  ＳＡ０１  ＭＥＤペレットをメカニカルミキサーで混合する。
ステップ３．  銀ＨＢポリマー／ＰＥＢＡＸ  ７２３３混練物を、適切なダイに通して二軸スクリュー押出機に押し出して、ストランドを生産し、続いて得られたストランドをペレット化する。
【０１８２】
ステップ４．  配合された混練ペレットを、必要な管の仕様に応じた適切なダイを取り付けた押出機に、両方の材料の分解を回避しながら適当な温度で供給し、表面に抗菌特性を有する管を生産する。
【実施例１５】
【０１８３】
ＰＥＧ７５０ＣＯＯＨおよびＰＦＨＡを有する両親媒性ＰＥＧ  ＨＢＰ
以下の仮想例は、親水性および疎水性末端基の両方を有する線形樹枝状超分岐ポリマーの合成を例証する。この実施例では、以下を使用する：反応体としてｍ−ＰＥＧ７５０ＣＯＯＨ、パーフルオロヘプタン酸および周辺ヒドロキシル基を有するＧ３のポリエステルＨＢＰ、溶剤としてジクロロメタン（ＤＣＭ）ならびに活性剤としてＮ，Ｎ’−カルボニルジイミダゾール（ＣＤＩ）。
【０１８４】
ステップ１．  ６７．２グラムのカルボン酸官能化メトキシポリエチレングリコール酸（ＯＡ＝ｍ−ＰＥＧ７５０ＣＯＯＨ）および２８．８グラムのパーフルオロヘプタン酸（ＣＦ３（ＣＦ２）６ＣＯ２Ｈ）を、マグネットスターラーを用いて丸底フラスコでジクロロメタン（ＤＣＭ）（２００ｍｌ）中に溶解する。
【０１８５】
ステップ２．  ２４グラムのＮ，Ｎ’−カルボニルジイミダゾール（ＣＤＩ）を溶液にゆっくりと加え、酸を過剰活性化し、ＣＯ２副産物を排出する（モル比ＯＨ：ＣＤＩ活性化ＣＯＯＨ［１：１．５］）。
【０１８６】
ステップ３．  反応を２時間進行させ、１Ｈ−ＮＭＲを介してモニタリングし、完全な活性化を確認する。
ステップ４．  完全に活性化したら、５０グラムのＧ３のポリエステルＨＢＰを反応容器に加え、１５時間進行させる。１Ｈ−ＮＭＲおよび１３Ｃ−ＮＭＲにより反応の完了を確認する。
【０１８７】
ステップ５．  反応を脱イオン水でクエンチする。
ステップ６．  この溶液を２００ｍｌのＤＣＭで希釈する。
ステップ７．  反応物を４×１５０ｍｌのＮａＨＣＯ３（１０重量％水溶液）で洗浄し、硫酸マグネシウムで乾燥させる。
【０１８８】
ステップ８．  粗生成物をＤＣＭからジエチルエーテルへ沈殿させて回収する。
ステップ９．  試料の純度を１Ｈ−ＮＭＲ、１３Ｃ−ＮＭＲおよびＳＥＣを利用して確認する。
【実施例１６】
【０１８９】
ＰＥＧ７５０ＣＯＯＨおよびＰＦＨＡを有する両親媒性ＰＥＧ  ＨＢＰのＰＥＢＡＸホスト中の管押出
以下の仮想例は、実施例１５で合成した両親媒性超分岐ポリマーのＰＥＧ７５０ＣＯＯＨおよびＰＦＨＡを有する両親媒性ＰＥＧ  ＨＢＰと、実施例１３のＨＢＰ−ＮＨ２安定化銀コロイド粒子とＰＥＢＡＸ  ７２３３  ＳＡ０１  ＭＥＤとの混練物の調製と、該混練物からの抗菌管類の調製を例証する。
【０１９０】
ステップ１．  ３．５重量％の混合物を生産するために、合成両親媒性ＨＢＰとＰＥＢＡＸ  ７２３３  ＳＡ０１ＭＥＤペレットの両方について適切な量を量り取る。
ステップ２．  量り取った量の両親媒性ＨＢポリマーとＰＥＢＡＸ  ７２３３  ＳＡ０１  ＭＥＤペレットをメカニカルミキサーで混合する。
【０１９１】
ステップ３．  両親媒性ＨＢポリマー／ＰＥＢＡＸ  ７２３３混練物を、適切なダイに通して二軸スクリュー押出機に押し出して、ストランドを生産し、続いて得られたストランドをペレット化する。
【０１９２】
ステップ４．  配合された混練ペレットを、必要な管の仕様に応じた適切なダイを取り付けた押出機に、両方の材料の分解を回避しながら、適当な温度で供給し、表面に抗菌特性を有する管を生産する。
【実施例１７】
【０１９３】
ステアリン酸を有する疎水性修飾ＰＥＧ  ＨＢＰ
以下の仮想例は、疎水性末端基を有する線形樹枝状超分岐ポリマーの合成を例証する。この実施例では、以下を使用する：反応体としてステアリン酸および周辺ヒドロキシル基を有するＧ３のポリエステルＨＢＰ、溶剤としてジクロロメタン（ＤＣＭ）ならびに活性剤としてのＮ，Ｎ’−カルボニルジイミダゾール（ＣＤＩ）。
【０１９４】
ステップ１．  ３９．３グラムのステアリン酸を、マグネットスターラーを用いて丸底フラスコでジクロロメタン（ＤＣＭ）（２００ｍｌ）中に溶解する。
ステップ２．  ２４グラムのＮ，Ｎ’−カルボニルジイミダゾール（ＣＤＩ）を溶液にゆっくりと加え、酸を過剰活性化し、ＣＯ２副産物を排出する（モル比ＯＨ：ＣＤＩ活性化ＣＯＯＨ［１：１．５］）。
【０１９５】
ステップ３．  反応を２時間進行させ、１Ｈ−ＮＭＲを介してモニタリングし、完全な活性化を確認する。
ステップ４．  完全に活性化したら、５０グラムのＧ３のポリエステルＨＢＰを反応容器に加え、１５時間進行させる。１Ｈ−ＮＭＲおよび１３Ｃ−ＮＭＲにより反応の完了を確認する。
【０１９６】
ステップ５．  反応を脱イオン水でクエンチする。
ステップ６．  この溶液を２００ｍｌのＤＣＭで希釈する。
ステップ７．  反応物を４×１ｍｌのＮａＨＣＯ３（１０重量％水溶液）で洗浄し、硫酸マグネシウムで乾燥させる。
【０１９７】
ステップ８．  粗生成物をＤＣＭからジエチルエーテルへ沈殿させて回収する。
ステップ９．  試料の純度を１Ｈ−ＮＭＲ、１３Ｃ−ＮＭＲおよびＳＥＣを利用して確認する。
【実施例１８】
【０１９８】
ステアリン酸を有する疎水性修飾ＰＥＧ  ＨＢＰのＰＥＢＡＸホスト中の管押出
以下の仮想例は、実施例１７で合成した疎水性超分岐ポリマーであるステアリン酸を有する疎水性修飾ＰＥＧ  ＨＢＰとＰＥＢＡＸ  ７２３３  ＳＡ０１  ＭＥＤとの混練物の調製と、該混練物からの抗菌管類の調製を例証する。
【０１９９】
ステップ１．  ３．５重量％の混合物を生産するために、合成された疎水性ＨＢＰとＰＥＢＡＸ  ７２３３  ＳＡ０１  ＭＥＤペレットの両方について適切な量を量り取る。
ステップ２．  量り取った量の疎水性ＨＢポリマーとＰＥＢＡＸ  ７２３３  ＳＡ０１  ＭＥＤペレットをメカニカルミキサーで混合する。
【０２００】
ステップ３．  疎水性ＨＢポリマー／ＰＥＢＡＸ  ７２３３混練物を、適切なダイに通して二軸スクリュー押出機に押し出して、ストランドを生産し、続いて得られたストランドをペレット化する。
【０２０１】
ステップ４．  配合された混練ペレットを、必要な管の仕様に応じた適切なダイを取り付けた押出機に、両方の材料の分解を回避しながら適当な温度で供給し、表面に抗菌特性を有する管を生産する。
【実施例１９】
【０２０２】
ＰＥＧ７５０ＣＯＯＨおよびステアリン酸を有する両親媒性ＰＥＧ  ＨＢＰ
以下の仮想例は、親水性および疎水性末端基の両方を有する線形樹枝状超分岐ポリマーの合成を例証する。この実施例では、以下を使用する：反応体としてｍ−ＰＥＧ７５０ＣＯＯＨ、ステアリン酸および周辺ヒドロキシル基を有するＧ３のポリエステルＨＢＰ、溶剤としてジクロロメタン（ＤＣＭ）、ならびに活性剤としてのＮ，Ｎ’−カルボニルジイミダゾール（ＣＤＩ）。
【０２０３】
ステップ１．  ６７．２グラムのカルボン酸官能化メトキシポリエチレングリコール酸（ＯＡ＝ｍ−ＰＥＧ７５０ＣＯＯＨ）および１９．７グラムのステアリン酸を、マグネットスターラーを用いて丸底フラスコでジクロロメタン（ＤＣＭ）（２００ｍｌ）中に溶解する。
【０２０４】
ステップ２．  ２４グラムのＮ，Ｎ’−カルボニルジイミダゾール（ＣＤＩ）を溶液にゆっくりと加え、酸を過剰活性化し、ＣＯ２副産物を排出する（モル比ＯＨ：ＣＤＩ活性化ＣＯＯＨ［１：１．５］）。
【０２０５】
ステップ３．  反応を２時間進行させ、１Ｈ−ＮＭＲを介してモニタリングし、完全な活性化を確認する。
ステップ４．  完全に活性化したら、５０グラムのＧ３のポリエステルＨＢＰを反応容器に加え、１５時間進行させる。１Ｈ−ＮＭＲおよび１３Ｃ−ＮＭＲにより反応の完了を確認する。
【０２０６】
ステップ５．  反応を脱イオン水でクエンチする。
ステップ６．  この溶液を２００ｍｌのＤＣＭで希釈する。
ステップ７．  反応物を４×１５０ｍｌのＮａＨＣＯ３（１０重量％水溶液）で洗浄し、硫酸マグネシウムで乾燥させる。
【０２０７】
ステップ８．  粗生成物をＤＣＭからジエチルエーテルへ沈殿させて回収する。
ステップ９．  試料の純度を１Ｈ−ＮＭＲ、１３Ｃ−ＮＭＲおよびＳＥＣを利用して確認する。
【実施例２０】
【０２０８】
ＰＥＧ７５０ＣＯＯＨおよびステアリン酸を有する両親媒性ＰＥＧ  ＨＢＰのＰＥＢＡＸホスト中の管押出
以下の仮想例は、実施例１９で合成した両親媒性超分岐ポリマーのＰＥＧ７５０ＣＯＯＨおよびステアリン酸を有する両親媒性ＰＥＧ  ＨＢＰとＰＥＢＡＸ  ７２３３  ＳＡ０１ＭＥＤとの混練物の調製と、該混練物からの抗菌管類の調製を例証する。
【０２０９】
ステップ１．  ３．５重量％の混合物を生産するために、合成両親媒性ＨＢＰとＰＥＢＡＸ  ７２３３  ＳＡ０１  ＭＥＤペレットの両方について適切な量を量り取る。
ステップ２．  量り取った量の両親媒性ＨＢポリマーとＰＥＢＡＸ  ７２３３  ＳＡ０１  ＭＥＤペレットをメカニカルミキサーで混合する。
【０２１０】
ステップ３．  両親媒性ＨＢポリマー／ＰＥＢＡＸ  ７２３３混練物を、適切なダイを用いて二軸スクリュー押出機に押し出して、ストランドを生産し、続いて得られたストランドをペレット化する。
【０２１１】
ステップ４．  配合された混練ペレットを、必要な管の仕様に応じた適切なダイを取り付けた押出機に、両方の材料の分解を回避しながら、適当な温度で供給し、表面に抗菌特性を有する管を生産する。
【実施例２１】
【０２１２】
ＰＦＨＡを有する疎水性修飾ＰＥＧ  ＨＢＰ
以下の仮想例は、疎水性末端基を有する線形樹枝状超分岐ポリマーの合成を例証する。この実施例では、以下を使用する：反応体としてパーフルオロヘプタン酸および周辺ヒドロキシル基を有するＧ３のポリエステルＨＢＰ、溶剤としてジクロロメタン（ＤＣＭ）、ならびに活性剤としてＮ，Ｎ’−カルボニルジイミダゾール（ＣＤＩ）。
【０２１３】
ステップ１．  ５７．６グラムのパーフルオロヘプタン酸（ＣＦ３（ＣＦ２）６ＣＯ２Ｈ）を、マグネットスターラーを用いて丸底フラスコでジクロロメタン（ＤＣＭ）（２００ｍｌ）中に溶解する。
【０２１４】
ステップ２．  ２４グラムのＮ，Ｎ’−カルボニルジイミダゾール（ＣＤＩ）を溶液にゆっくりと加え、酸を過剰活性化し、ＣＯ２副産物を排出する（モル比ＯＨ：ＣＤＩ活性化ＣＯＯＨ［１：１．５］）。
【０２１５】
ステップ３．  反応を２時間進行させ、１Ｈ−ＮＭＲを介してモニタリングし、完全な活性化を確認する。
ステップ４．  完全に活性化したら、５０グラムのＧ３のポリエステルＨＢＰを反応容器に加え、１５時間進行させる。１Ｈ−ＮＭＲおよび１３Ｃ−ＮＭＲにより反応の完了を確認する。
【０２１６】
ステップ５．  反応を脱イオン水でクエンチする。
ステップ６．  この溶液を２００ｍｌのＤＣＭで希釈する。
ステップ７．  反応物を４×１ｍｌのＮａＨＣＯ３（１０重量％水溶液）で洗浄し、硫酸マグネシウムで乾燥させる。
【０２１７】
ステップ８．  粗生成物をＤＣＭからジエチルエーテルへ沈殿させて回収する。
ステップ９．  試料の純度を１Ｈ−ＮＭＲ、１３Ｃ−ＮＭＲおよびＳＥＣを利用して確認する。
【実施例２２】
【０２１８】
ＰＦＨＡを有する疎水性修飾ＰＥＧ  ＨＢＰのＰＥＢＡＸホスト中の管押出
以下の仮想例は、実施例２１で合成した疎水性超分岐ポリマーのＰＦＨＡを有する疎水性修飾ＰＥＧ  ＨＢＰと  ＰＥＢＡＸ  ７２３３  ＳＡ０１  ＭＥＤとの混練物の調製と、該混練物からの抗菌管類の調製を例証する。
【０２１９】
ステップ１．  ３．５重量％の混合物を生産するために、合成された疎水性ＨＢＰとＰＥＢＡＸ  ７２３３  ＳＡ０１  ＭＥＤペレットの両方について適切な量を量り取る。
ステップ２．  量り取った量の疎水性ＨＢポリマーとＰＥＢＡＸ  ７２３３  ＳＡ０１  ＭＥＤペレットをメカニカルミキサーで混合する。
【０２２０】
ステップ３．  疎水性ＨＢポリマー／ＰＥＢＡＸ  ７２３３混練物を、適切なダイを用いて二軸スクリュー押出機に押し出して、ストランドを生産し、続いて得られたストランドをペレット化する。
【０２２１】
ステップ４．  配合された混練ペレットを、必要な管の仕様に応じた適切なダイを取り付けた押出機に、両方の材料の分解を回避しながら、適当な温度で供給し、表面に抗菌特性を有する管を生産する。
【０２２２】
上記に記載の実施形態は、詳細が変動する場合があり、本発明は、これらの実施形態に限定されない。
【図１】
2019506912.tif 000012
【図２−１】
2019506912.tif 000013
【図２−２】
2019506912.tif 000014
【図２−３】
2019506912.tif 000015
【図２−４】
2019506912.tif 000016
【図２−５】
2019506912.tif 000017
【図２−６】
2019506912.tif 000018
【図２−７】
2019506912.tif 000019
【図２−８】
2019506912.tif 000020
【図３】
2019506912.tif 000021
【図４】
2019506912.tif 000022
【図５−１】
2019506912.tif 000023
【図５−２】
2019506912.tif 000024
【図６−１】
2019506912.tif 000025
【図６−２】
2019506912.tif 000026
【図７】
2019506912.tif 000027
【図８】
2019506912.tif 000028
【図９−１】
2019506912.tif 000029
【図９−２】
2019506912.tif 000030
【図１０】
2019506912.tif 000031
【図１１−１】
2019506912.tif 000032
【図１１−２】
2019506912.tif 000033
【図１１−３】
2019506912.tif 000034
【図１２−１】
2019506912.tif 000035
【図１２−２】
2019506912.tif 000036
【図１３】
2019506912.tif 000037
【図１４】
2019506912.tif 000038
【図１５−１】
2019506912.tif 000039
【図１５−２】
2019506912.tif 000040
【図１５−３】
2019506912.tif 000041
【図１５−４】
2019506912.tif 000042
【図１６−１】
2019506912.tif 000043
【図１６−２】
2019506912.tif 000044
【図１６−３】
2019506912.tif 000045
【図１７−１】
2019506912.tif 000046
【図１７−２】
2019506912.tif 000047
【図１７−３】
2019506912.tif 000048
【図１８−１】
2019506912.tif 000049
【図１８−２】
2019506912.tif 000050
【図１９−１】
2019506912.tif 000051
【図１９−２】
2019506912.tif 000052
【国際調査報告】
2019506912.tif 000053
2019506912.tif 000054
2019506912.tif 000055
2019506912.tif 000056